(57)【要約】  積層板は、第１の厚さ、第１の徐冷点、および第１の軟化点を有する第１のガラス物品；第２の厚さ、第２の徐冷点、および第２の軟化点を有する第２のガラス物品；および第１のガラス物品と第２のガラス物品との間に配置された中間層を備える。第１の厚さは第２の厚さより厚く、第２の徐冷点は第１の徐冷点以下であり、第２の軟化点は第１の軟化点より高い。
2021521086.tif 000002
【特許請求の範囲】
【請求項１】
積層板において、
第１の厚さ、第１の徐冷点（ＴＡ１）、および第１の軟化点（ＴＳ１）を有する第１のガラス物品、
第２の厚さ、第２の徐冷点（ＴＡ２）、および第２の軟化点（ＴＳ２）を有する第２のガラス物品、および
前記第１のガラス物品と前記第２のガラス物品との間に配置された中間層、
を備え、
前記第１の厚さは前記第２の厚さより厚く、
前記第２の徐冷点（ＴＡ２）は前記第１の徐冷点（ＴＡ１）以下であり、
前記第２の軟化点（ＴＳ２）は第１の軟化点（ＴＳ１）より高い、積層板。
【請求項２】
（ＴＡ１＋ＴＳ１）／２≦（ＴＡ２＋ＴＳ２）／２≦（（（ＴＡ１＋ＴＳ１）／２）＋５０℃）である、請求項１記載の積層板。
【請求項３】
積層板において、
第１の厚さ、第１の徐冷点（ＴＡ１）、および第１の軟化点（ＴＳ１）を有する第１のガラス物品、
第２の厚さ、第２の徐冷点（ＴＡ２）、および第２の軟化点（ＴＳ２）を有する第２のガラス物品、および
前記第１のガラス物品と前記第２のガラス物品との間に配置された中間層、
を備え、
前記第１の厚さは前記第２の厚さより厚く、
前記第２の軟化点（ＴＳ２）は前記第１の軟化点（ＴＳ１）より高く、
（ＴＡ１＋ＴＳ１）／２≦（ＴＡ２＋ＴＳ２）／２≦（（（ＴＡ１＋ＴＳ１）／２）＋５０℃）である、積層板。
【請求項４】
前記第１のガラス物品が第１の垂下深さを有し、
前記第２のガラス物品が第２の垂下深さを有し、
該第１の垂下深さは該第２の垂下深さの５％以内にある、請求項１から３いずれか１項記載の積層板。
【請求項５】
前記第１のガラス物品が第１の弓状表面を含み、
前記第２のガラス物品が第２の弓状表面を含み、
前記第１の弓状表面および前記第２の弓状表面は、前記第１のガラス物品が前記第２のガラス物品と接触するように積み重ねられたときに、該第１のガラス物品と該第２のガラス物品との間の間隙距離が１ｍｍ以下であるような形状である、請求項１から４いずれか１項記載の積層板。
【請求項６】
前記第２のガラス物品のガラス組成が、
６４モル％から７２モル％の範囲の量のＳｉＯ２、
８モル％から１３モル％の範囲の量のＡｌ２Ｏ３、
１モル％から３モル％の範囲の量のＰ２Ｏ５、および
０モル％から２モル％の範囲の量のＭｇＯ、
を含む、請求項１から５いずれか１項記載の積層板。
【請求項７】
前記第２のガラス物品が、約５０ｋＰ以上の、液相温度での粘度を有する、請求項１から６いずれか１項記載の積層板。
【請求項８】
前記第１の厚さが１ｍｍから３ｍｍである、請求項１から７いずれか１項記載の積層板。
【請求項９】
前記第２の厚さが０．２ｍｍから１ｍｍである、請求項１から８いずれか１項記載の積層板。
【請求項１０】
前記第２のガラス物品が、１１２５℃から１１６５℃の、３５ｋＰの粘度での温度を有する、請求項１から９いずれか１項記載の積層板。
【請求項１１】
前記第２のガラス物品が強化されている、請求項１から１０いずれか１項記載の積層板。
【請求項１２】
前記第１の徐冷点が５３５℃から５５０℃であり、
前記第２の徐冷点が５２０℃から５３５℃である、
請求項１から１１いずれか１項記載の積層板。
【請求項１３】
前記第１のガラス物品が、４９５℃から５０５℃の第１の歪み点を有し、
前記第２のガラス物品が、４７０℃から４９０℃の第２の歪み点を有する、
請求項１から１２いずれか１項記載の積層板。
【請求項１４】
前記第１の軟化点が約７１５℃から約７３５℃であり、
前記第２の軟化点が約７７０℃から約８１０℃である、
請求項１から１３いずれか１項記載の積層板。
【請求項１５】
前記第１のガラス物品が、２．４ｇ／ｃｍ３から２．６ｇ／ｃｍ３の密度を有し、
前記第２のガラス物品が、２．２ｇ／ｃｍ３から２．４ｇ／ｃｍ３の密度を有する、
請求項１から１４いずれか１項記載の積層板。
【請求項１６】
前記第１のガラス物品が、８０×１０−７／℃から９０×１０−７／℃のＣＴＥを有し、
前記第２のガラス物品が、５２×１０−７／℃から６５×１０−７／℃のＣＴＥを有する、
請求項１から１５いずれか１項記載の積層板。
【請求項１７】
前記第１の徐冷点と前記第１の軟化点との間の大きさの差が１８０℃から１８５℃であり、
前記第２の徐冷点と前記第２の軟化点との間の大きさの差が２４０℃から２８０℃である、
請求項１から１６いずれか１項記載の積層板。
【請求項１８】
（ＴＡ１＋ＴＳ１）／２が６２０℃から６４０℃であり、
（ＴＡ２＋ＴＳ２）／２が６５０℃から６７０℃である、
請求項２から１７いずれか１項記載の積層板。
【請求項１９】
前記積層板が乗物の開口内に配置され、該乗物が、内部を画成する本体をさらに備え、該開口が該内部と連通している、請求項１から１８いずれか１項記載の積層板。
【請求項２０】
前記第２のガラス物品が前記内部に面し、前記第１のガラス物品が前記乗物の外部に面する、請求項１９記載の積層板。
【発明の詳細な説明】
【関連出願の説明】
【０００１】
本出願は、その内容が依拠され、ここに全て引用される、２０１８年４月１３日に出願された米国仮特許出願第６２／６５７４３５号の米国法典第３５編第１１９条の下での優先権の恩恵を主張するものである。
【技術分野】
【０００２】
本開示は、ガラス組成物および積層板に関し、より詳しくは、自動車および建築用途に用いられる曲げ特性を示す、ガラス組成物、ガラス物品および積層板に関する。
【背景技術】
【０００３】
ガラスが、その光学的透明度および耐久性のために、窓に使用されている。自動車および建築用窓（または板ガラス）は、モノリスと称される単一ガラス物品（シート形態にある）、または間に高分子材料の中間層が配置された２つのガラス物品（シート形態にある）を備えた積層板を含むことがある。この板ガラスは、自動車用途において、フロントガラス、サイドウィンドウ、リヤ・ウィンドウ、サンルーフなどとして使用することができる。建築用途では、建物、パネル、壁などに同様の板ガラスが利用されることがある。
【０００４】
乗物の設計および製造において、燃料経済性を改善するために、軽量積層板ガラスが使用される傾向がある。例えば、新たな板ガラス設計は、より厚い外側ガラス物品およびより薄い内側ガラス物品を備える。１つの構造において、厚いほうのガラス物品はソーダ石灰ガラスであり、薄いほうのガラス物品は強化ガラス物品である。そのソーダ石灰ガラス物品は、徐冷することができるが、厚さの減少による強度低下を補うのに許容できると考えられるレベルまで他のやり方で強化することができない。例えば、ソーダ石灰ガラス物品は、化学強化された場合でさえ、十分な強度属性（圧縮応力および圧縮応力の深さに関する）を示さない。
【０００５】
熱強化が、厚いモノリスガラス物品を強化するために一般に使用されており、それには、ガラス表面に深い圧縮層、典型的にガラスの全厚の２１％の圧縮層を形成する利点がある；しかしながら、その圧縮応力の大きさは、比較的小さく、典型的に１００ＭＰａ未満である。さらに、薄いガラス物品（すなわち、厚さが２ｍｍ未満のガラス物品）には、熱強化は益々効果がなくなってくる。標準的な熱強化過程は、それ自体、厚さが約３ｍｍのソーダ石灰ガラス物品を強化するのには適しているが、薄いソーダ石灰ガラス物品の強化には適していない。その上、ソーダ石灰ガラス物品の化学強化特徴は不十分である。
【０００６】
アルミノケイ酸塩ガラス物品は、薄いほうのガラス物品、特に、今日の板ガラスの光学的要件を満たす物品としての使用に独特に適している。詳しくは、アルミノケイ酸塩ガラスは、ダウンドロー法（フュージョン成形法など）によって、非常に薄いガラス物品に形成することができる組成を有し得る。その上、アルミノケイ酸塩ガラス物品は、幅広い範囲の圧縮応力（例えば、１，０００ＭＰａまで、そしてさらに１，０００ＭＰａを超える）および圧縮応力の深さ（例えば、ガラス物品の厚さの１８％または２０％まで、そしてさらにそれを超える）を示すように強化する（特に、化学強化する）ことができる。
【０００７】
これらの積層板を形成するガラス物品は、湾曲形状を有することがあり、例えば、垂下過程を使用して、ガラス物品を熱成形することにより、成形されることがある。しかしながら、公知のアルミノケイ酸塩ガラスは、ソーダ石灰ガラスが典型的に垂下される温度で、ソーダ石灰ガラス物品に対して高い粘度を示す傾向にある。したがって、この粘度差は、公知のアルミノケイ酸塩ガラス物品は、ソーダ石灰ガラス物品とは別に垂下されなければならず、対で垂下（すなわち、積層体で共に垂下）させることができず、製造過程全体の費用、時間、およびエネルギー使用が増すことを意味する。さらに、１つの積層板のガラス物品を別々に垂下すると、別々の垂下工程から得られた２つのガラス物品の間で形状の不一致が生じ得るであろう。
【発明の概要】
【発明が解決しようとする課題】
【０００８】
したがって、対で垂下でき、積層板に形成できる、異なる性質（例えば、組成、強度、徐冷点、軟化点、厚さなど）を有するガラス物品が必要とされている。
【課題を解決するための手段】
【０００９】
１つの実施の形態によれば、積層板は、第１の厚さ、第１の徐冷点（ＴＡ１）、および第１の軟化点（ＴＳ１）を有する第１のガラス物品；第２の厚さ、第２の徐冷点（ＴＡ２）、および第２の軟化点（ＴＳ２）を有する第２のガラス物品；および第１のガラス物品と第２のガラス物品との間に配置された中間層を備える。第１の厚さは第２の厚さより厚く、第２の徐冷点（ＴＡ２）は第１の徐冷点（ＴＡ１）以下であり、第２の軟化点（ＴＳ２）は第１の軟化点（ＴＳ１）より高い。
【００１０】
別の実施の形態において、積層板は、第１の厚さ、第１の徐冷点（ＴＡ１）、および第１の軟化点（ＴＳ１）を有する第１のガラス物品；第２の厚さ、第２の徐冷点（ＴＡ２）、および第２の軟化点（ＴＳ２）を有する第２のガラス物品；および第１のガラス物品と第２のガラス物品との間に配置された中間層を備える。第１の厚さは第２の厚さより厚く、第２の軟化点（ＴＳ２）は第１の軟化点（ＴＳ１）より高く、（ＴＡ１＋ＴＳ１）／２≦（ＴＡ２＋ＴＳ２）／２≦（（（ＴＡ１＋ＴＳ１）／２）＋５０℃）である。
【００１１】
ここに記載された過程およびシステムの追加の特徴および利点は、以下の詳細な説明に述べられており、一部は、その説明から当業者に容易に明白となるか、または以下の詳細な説明、特許請求の範囲、並びに添付図面を含む、ここに記載された実施の形態を実施することによって、認識されるであろう。
【００１２】
先の一般的な説明および以下の詳細な説明の両方とも、様々な実施の形態を記載しており、請求項の主題の性質および特徴を理解するための概要または骨子を提供することを目的とすることを理解すべきである。添付図面は、その様々な実施の形態のさらなる理解を与えるために含まれ、本明細書に包含され、その一部を構成する。図面は、ここに記載された様々な実施の形態を示しており、説明と共に、請求項の主題の原理および作動を説明する働きをする。
【図面の簡単な説明】
【００１３】
【図１】ここに示され、記載された１つ以上の実施の形態による、中間層が間に位置付けられた第１のガラス物品および第２のガラス物品を備えた積層板の側面図
【図２】ここに示され、記載された１つ以上の実施の形態による箱形炉加熱スケジュールを示すグラフ
【図３】ここに示され、記載された１つ以上の実施の形態による徐冷窯加熱スケジュールを示すグラフ
【図４】ここに示され、記載された１つ以上の実施の形態による、間隙が間に配置された第１のガラス物品および第２のガラス物品を備えたシート積層体の側面図
【図５】ここに示され、記載された１つ以上の実施の形態による、第１のガラス物品、第２のガラス物品、およびそれらの間に位置付けられた中間層を有する積層板を備えた車両の説明図
【図６】ここに示され、記載された１つ以上の実施の形態による、様々な例示のガラス物品組成物の軟化点、徐冷点、および軟化点と徐冷点の平均を示すグラフ
【図７】ここに示され、記載された１つ以上の実施の形態による、様々な例示のガラス物品組成物の対垂下されたガラス物品の間の間隙距離を示すグラフ
【発明を実施するための形態】
【００１４】
ここで、その例が添付図面に示された、積層板およびガラス物品の様々な実施の形態を詳しく参照する。できるときはいつでも、同じまたは同様の部品を称するために、図面に亘り、同じ参照番号が使用される。本開示の態様は、異なる性質（例えば、組成、強度、徐冷点、軟化点、厚さなど）を有する別のガラス物品と均一に対垂下でき、積層板に形成できるガラス物品に関する。１つ以上の実施の形態において、ここに記載されたガラス物品は、フロート成形されたガラス、フュージョン成形されたガラスなどであることがある。ここに用いられているように、「フュージョン成形されたガラス」は、フュージョン法を使用して成形されたガラスを称し、「フロート成形されたガラス」は、フロート法を使用して製造されたガラスシート、例えば、ソーダ石灰ガラスシートを称する。いくつかの実施の形態において、ここに記載されたガラス物品は、高分子材料の中間層が間に配置された２つのガラス物品（シート形態にある）を備えた積層板の構成要素であることがある。積層板は、フロントガラスなどの自動車用板ガラス、建築用板ガラスなどとして使用されることがある。一般に、自動車用板ガラスは、湾曲している、または曲げられており、平らまたは平面ではない。さらに、建築用板ガラスは、同様に湾曲していることがある。
【００１５】
ここに用いられているように、「単純な湾曲」または「単純に湾曲した」とは、１つの軸に沿った曲率を有する非平面形状（円筒形または曲げを形成する）を意味する。ここに用いられているように、「複雑な湾曲」および「複雑に湾曲した」とは、互いに異なる２つの直交軸に沿って曲率を有する非平面形状を意味する。複雑に湾曲した形状の例としては、以下に限られないが、球面、非球面、およびトロイダルを含む、非展開可能な形状と称されることもある、単純曲面または複合曲面を有することが挙げられる。複雑に湾曲した形状は、そのような表面のセグメントまたは部分を含む、もしくはそのような曲面と表面の組合せからなることもある。さらに、１つ以上の実施の形態による複雑に湾曲した積層板は、２つの独立した方向に別個の曲率半径を有することがある。
【００１６】
１つ以上の実施の形態によれば、複雑に湾曲した積層板は、このように、積層板が所定の次元に対して平行な軸（すなわち、第１の軸）に沿って湾曲しており、同じ次元に対して垂直な軸（すなわち、第２の軸）に沿っても湾曲している、「交差曲率」を有すると特徴付けられることがある。その積層板の曲率は、著しい最小半径が著しい交差曲率、および／または曲げの深さと組み合わされた場合、さらにより複雑になり得る。ある積層板は、互いに対して垂直ではない軸に沿った曲げを含むこともある。さらに、ここに用いられているように、「平らな」および「平面の」とは、交換可能に使用され、そのような平らな層が別の層に冷間成形されているときに、曲率の不一致により積層欠陥が形成される曲率よりも小さい曲率（すなわち、約３メートル以上、約４メートル以上または約５メートル以上の曲率半径）を有する形状を意味する。平らな層は、表面上に配置されたときに先の形状を有する。
【００１７】
ここで図１を参照すると、第１のガラス物品１１０、第２のガラス物品１２０、および第１のガラス物品１１０と第２のガラス物品１２０との間に配置された中間層１３０を備えた積層板１００が、概略示されている。第１のガラス物品１１０は、ソーダ石灰ガラスから作られることがあり、第２のガラス物品１２０は、アルカリアルミノケイ酸塩ガラス、アルカリ含有ホウケイ酸ガラス、アルカリアルミノリンケイ酸塩ガラス、またはアルカリアルミノホウケイ酸塩ガラスから作られることがある。いくつかの実施の形態において、第１のガラス物品１１０および／または第２のガラス物品１２０は、フロート成形またはフュージョン成形されることがある、例えば、第１のガラス物品１１０はフロート成形されたガラスから作られ、第２のガラス物品１２０はフュージョン成形されたガラスから作られることがある。さらに、積層板１００の中間層１３０は、単層または多層を含むことがある。中間層１３０は、ポリビニルブチラール（ＰＶＢ）、音響用ＰＶＢ（ＡＰＶＢ）、イオノマー、エチレン酢酸ビニル（ＥＶＡ）、熱可塑性ポリウレタン（ＴＰＵ）、ポリエステル（ＰＥ）、ポリエチレンテレフタレート（ＰＥＴ）などの高分子から形成されることがある。
【００１８】
第１のガラス物品１１０は、第１の主面１１２（すなわち、外面）および第１の主面１１２と反対の、中間層１３０と接触した第２の主面１１４（すなわち、内面）を有する。第２のガラス物品１２０は、第１の主面１２２（すなわち、外面）および中間層１３０と接触する、第１の主面１２２と反対の第２の主面１２４（すなわち、内面）を有する。図１に示されるように、第１のガラス物品１１０の第１と第２の主面１１２、１１４および第２のガラス物品１２０の第１と第２の主面１２２、１２４の両方とも、湾曲している。いくつかの実施の形態において、第１と第２のガラス物品１１０、１２０の主面１１２、１１４、１２２、１２４の内の１つ以上が、約１０ｍ以下、約５ｍ以下、約２．５ｍ以下、約１ｍ以下、約７５０ｍｍ以下、約５００ｍｍ以下、約３００ｍｍ以下など、少なくとも１つの軸（例えば、第１の軸）に沿った少なくとも１つの曲率半径を示すことがある。さらに、第１と第２のガラス物品１１０、１２０の主面１１２、１１４、１２２、１２４の内の１つ以上が、いくつかの実施の形態において、第１の軸に垂直であり、他の実施の形態において、第１の軸に垂直ではない、第２の軸に沿った、先に列挙された曲率半径のいずれかを示すことがある。
【００１９】
いくつかの実施の形態において、積層板１００を製造する方法は、第１と第２のガラス物品１１０、１２０を成形する工程（例えば、フロート成形、ダウンドロー法など）、第１のガラス物品１１０および第２のガラス物品１２０を切断し、仕上げる工程、および例えば、ガラスが加熱されているときに、重力を使用してガラスを成形する、垂下過程を使用して、ガラス物品を熱成形する工程を有してなる。この垂下過程において、第１と第２のガラス物品１１０、１２０は、別のガラス物品の上に配置され、積層体（タルク粉末など、潜在的な剥離層を含む）を形成し、この積層体が成形型上に置かれる。この積層体と成形型の両方とも、炉（例えば、箱形炉、徐冷窯など）内に配置することによって加熱され、その中で、積層体は、ガラス物品１１０、１２０が所望の形状へと一緒に垂下する温度に徐々に加熱される。加熱時間および温度は、所望の程度の垂下および最終形状を得るように選択される。さらに、積層板１００を製造する方法は、第１と第２のガラス物品１１０、１２０を分離する工程（典型的に、第１と第２のガラス物品１１０、１２０が冷却された後）、第１と第２のガラス物品１１０、１２０の間に中間層１３０を施す工程、および真空下で３層積層体（２つの対垂下されたガラス物品および介在する中間層を含む）を一緒に加熱して、第１のガラス物品１１０、中間層１３０、および第２のガラス物品１２０を積層板１００に封止する工程を含むことがある。
【００２０】
いくつかの実施の形態において、箱形炉内で第１と第２のガラス物品１１０、１２０を加熱する工程は、次に箱形炉内に置かれる環状成形型（予熱された環状成形型であることがある）上に、積層体にある、タルク粉末などの剥離層を間に有する第１と第２のガラス物品１１０、１２０を配置する工程を含むことがある。いくつかの実施の形態において、環状成形型は、積層体が環状成形型上に置かれる前に、予熱されることがある。積層体が箱形炉内に入れられたときに、その箱形炉は、例えば、約４５０℃の温度に予熱されることがある。ここで図２を参照すると、例示の箱形炉加熱スケジュール２０がグラフで示されている。この箱形炉加熱スケジュール２０は、積層体投入時点２２（すなわち、積層体が箱形炉内に入れられる時間）を含む。積層体投入時点２２での温度は約４５０℃である。箱形炉加熱スケジュール２０は、保持期間２４（すなわち、箱形炉が、箱形炉加熱スケジュール２０の最高温度に保持される期間）をさらに含む。その最高温度は約６００℃であり、保持期間２４は約７分である。
【００２１】
他の実施の形態において、徐冷窯内で第１と第２のガラス物品１１０、１２０を加熱する工程は、環状成形型上に、積層体にある、剥離層を間に有する第１と第２のガラス物品１１０、１２０を配置する工程を含むことがあり、この環状成形型は、ワゴン上に位置付けられるか、その後、ワゴン上に置かれる。いくつかの実施の形態において、その環状成形型は、積層体が環状成形型上に置かれる前に、予熱されることがある。作動中、そのワゴンは、徐冷窯の１つ以上の予熱区域に継続的に通される。予熱区域の後に、そのワゴンは、加熱区域（例えば、２つの加熱区域）を横断し、そこで、第１と第２のガラス物品１１０、１２０の積層体は、それらの垂下温度に加熱される。その後、第１と第２のガラス物品１１０、１２０の積層体は、複数の段階で冷却されることがある。ここで図３を参照すると、例示の徐冷窯加熱スケジュール３０が、グラフに示されている。図３に示されるように、徐冷窯加熱スケジュール３０は、約６０５℃の最高温度３２を含む。
【００２２】
再び図１を参照すると、第１のガラス物品１１０は、第１の主面１１２と第２の主面１１４との間の距離として定義された第１の厚さ１１１を有する。第２のガラス物品１２０は、第１の主面１２２と第２の主面１２４との間の距離として定義された第１の厚さ１２１を有する。第１の厚さ１１１および／または第２の厚さ１２１は、１つ以上の次元に沿って一定であっても、または審美的および／または機能的理由のために、１つ以上の次元に沿って変動してもよい。例えば、第１のガラス物品１１０および／または第２のガラス物品１２０のエッジが、第１のガラス物品１１０および／または第２のガラス物品１２０の中央よりの領域と比べて、厚くてもよい。いくつかの実施の形態において、第１の厚さ１１１は、第２の厚さ１２１より厚い。例えば、第１の厚さ１１１は、第２の厚さ１２１の約１．５倍から約１０倍、例えば、約２倍から約７．５倍、約２．５倍から約１０倍、約４倍から約１０倍、約１．５倍から約８倍、約１．５倍から約６倍、約１．５倍から約４倍、約１．５倍から約３．５倍などの範囲、およびそれらの間の全ての範囲と部分的範囲にある。他の実施の形態において、第１のガラス物品１１０および第２のガラス物品１２０は、同じ厚さを有することがある。
【００２３】
いくつかの実施の形態において、第１の厚さ１１１は、約１ｍｍから約６ｍｍ、例えば、約１．５ｍｍから約４ｍｍ、約２ｍｍから約３ｍｍ、１ｍｍから約３ｍｍ、２ｍｍから約２．５ｍｍ、およびそれらの間の範囲の任意の組合せまたは部分的組合せであることがある。例えば、第１の厚さ１１１は、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍなどであることがある。いくつかの実施の形態において、第２の厚さ１２１は、約０．１ｍｍから約２ｍｍ、例えば、約０．２ｍｍから約１．５ｍｍ、約０．２ｍｍから約１ｍｍ、約０．３ｍｍから約１ｍｍ、約０．４ｍｍから約０．８ｍｍ、約０．５ｍｍから約０．８ｍｍ、およびそれらの間の範囲の任意の組合せまたは部分的組合せであることがある。例えば、第２の厚さ１２１は、０．２ｍｍ、０．３ｍｍ、０．４ｍｍ、０．５ｍｍ、０．５５ｍｍ、０．６ｍｍ、０．７ｍｍ、０．８ｍｍ、０．９ｍｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍなどであることがある。さらに、中間層１３０の厚さは、約０．５ｍｍから約２．５ｍｍ、約０．８ｍｍから約２．５ｍｍ、約１ｍｍから約２．５ｍｍ、または約１．５ｍｍから約２．５ｍｍの範囲、およびそれらの間の全ての範囲と部分的範囲にあることがある。
【００２４】
さらに、第１と第２のガラス物品１１０、１２０が湾曲しているので、第１のガラス物品１１０は第１の垂下深さ１１５を有し、第２のガラス物品１２０は第２の垂下深さ１２５を有する。ここに用いられているように、「垂下深さ」は、ガラス物品の主面のエッジと、そのガラス物品の同じ主面の中心点との間の垂下方向１０１における距離を称する。いくつかの実施の形態において、第１の垂下深さ１１５および第２の垂下深さ１２５の一方または両方は、約１ｍｍ以上である。例えば、第１の垂下深さ１１５および第２の垂下深さ１２５の一方または両方は、約１ｍｍから約３０ｍｍ、約２ｍｍから約２５ｍｍ、約５ｍｍから約２０ｍｍ、約６ｍｍから約１５ｍｍ、約８ｍｍから約１２０ｍｍ、約１ｍｍから約１０ｍｍ、約８ｍｍから約３０ｍｍ、約１５ｍｍから約３０ｍｍなどの範囲、並びにそれらの間の全ての範囲、部分的範囲、および値にあることがある。いくつかの実施の形態において、第１の垂下深さ１１５は、第２の垂下深さ１２５の１０％以内にある。例えば、第１の垂下深さ１１５は、第２の垂下深さ１２５の９％以内、８％以内、７％以内、６％以内、５％以内、４％以内、３％以内、２％以内、または１％以内、並びにそれらの間の全ての範囲、部分的範囲、および値にある。
【００２５】
さらに、１つ以上の実施の形態において、第１の垂下深さ１１５および第２の垂下深さ１２５は実質的に等しく、第１のガラス物品１１０および第２のガラス物品１２０の各々は、第１のガラス物品１１０と第２のガラス物品１２０が接触して積層されたときに、第１のガラス物品１１０と第２のガラス物品１２０との間に配置される間隙が最小であるか、またはないように実質的に同一の湾曲形状を有することがある。しかしながら、２つのガラス物品が、対垂下されるが、均一に対垂下しない場合、それらのガラス物品の間に１つ以上の間隙が形成されるであろう。例えば、第１のガラス物品１１０および第２のガラス物品１２０の部分は、目標基準に対して過小垂下または過剰垂下されることがある。過小垂下および過剰垂下により、第１のガラス物品１１０と第２のガラス物品１２０との間に１つ以上の間隙１０５（図４）が形成されるであろう。
【００２６】
例えば、図４は、中間層１３０を含まないシート積層体１０２内に示された、第２の主面１１４’と反対の第１の主面１１２’を有する例示の第１のガラス物品１１０’、および第２の主面１２４’と反対の第１の主面１２２’を有する例示の第２のガラス物品１２０’を示す。図４は、間隙距離Ｇを有する、第１のガラス物品１１０’と第２のガラス物品１２０’との間の間隙１０５も示す。ここに用いられているように、「間隙距離」は、２つのガラス物品が一緒に積層され、部分的に接触しているときの、２つのガラス物品の２つの面する主面の間の最大距離の垂下方向１０１で測定された距離を称する。例えば、図４に示された実施の形態において、間隙距離Ｇを有する間隙１０５は、第１のガラス物品１１０’の第２の主面１１４’と第２のガラス物品１２０’の第２の主面１２４’との間に延在する。第１と第２のガラス物品１１０’、１２０’の中心位置（例えば、中心点）の間に延在する間隙距離Ｇが図４に示されているが、特定の間隙１０５における２つの主面の間の最大距離は、例えば、間隙１０５が、第１と第２のガラス物品１１０’、１２０’の２つの主面の他の部分の間に形成されている場合、中心から離れていることがあることを理解すべきである。いくつかの実施の形態において、間隙距離Ｇは、約５ｍｍ以下、例えば、４．５ｍｍ以下、４ｍｍ以下、３．５ｍｍ以下、３ｍｍ以下、２．５ｍｍ以下、２ｍｍ以下、１．５ｍｍ以下、１ｍｍ以下、０．８ｍｍ以下、０．６ｍｍ以下、０．５ｍｍ以下、０．４ｍｍ以下、０．３ｍｍ以下、０．２ｍｍ以下、０．１ｍｍ以下、０．０５ｍｍ以下、０．０２５ｍｍ以下、０．００１ｍｍ以下など、並びにそれらの間の全ての範囲、部分的範囲、および値であることがある。
【００２７】
理論で限定する意図はないが、第１と第２のガラス物品１１０、１２０が、対垂下され、それらが対垂下された温度で異なる粘度を有する場合、１つ以上の間隙１０５が形成されることがある。この難題に鑑みて、ここに記載された実施の形態の第１のガラス物品１１０および第２のガラス物品１２０は、第１のガラス物品１１０と第２のガラス物品１２０との間の間隙距離Ｇが最小であるか、またはないような対垂下を促進するための、厚さの関係、徐冷点の関係、軟化点の関係、またはその組合せを有することがある。
【００２８】
詳しくは、第１のガラス物品１１０は第１の徐冷点（ＴＡ１）を有し、第２のガラス物品１２０は第２の徐冷点（ＴＡ２）を有する。ここに用いられているように、「徐冷点」は、ガラス物品の粘度が約１×１０１３．２ポアズである温度を称し、ＡＳＴＭ  Ｃ５９８−９３（２０１３）のビーム曲げ粘度（ＢＢＶ）法を使用して決定されることがある。さらに、第１のガラス物品１１０は第１の軟化点（ＴＳ１）を有し、第２のガラス物品１２０は第２の軟化点（ＴＳ２）を有する。ここに用いられているように、「軟化点」は、ガラス物品の粘度が約１×１０７．６ポアズである温度を称し、ＡＳＴＭ  Ｃ１３５１Ｍ−９６（２０１２）の平行板粘度法を使用して決定されることがある。
【００２９】
一例として、各々が（存在する場合）第１のガラス物品１１０と第２のガラス物品１２０との間の最小の間隙距離Ｇを形成する、間隙１０５が最小であるかまたはないような均一な対垂下を促進するために、第１の厚さ１１１は、第２の厚さ１２１より厚いことがあり、第２の徐冷点（ＴＡ２）は、第１の徐冷点（ＴＡ１）以下であることがあり、第２の軟化点（ＴＳ２）は、第１の軟化点（ＴＳ１）より高いことがある。別の例として、均一な対垂下および第１のガラス物品１１０と第２のガラス物品１２０との間の間隙距離Ｇが最小であるかまたはないことを促進するために、第１の厚さ１１１は、第２の厚さ１２１より厚いことがあり、第２の軟化点（ＴＳ２）は、第１の軟化点（ＴＳ１）より高いことがあり、第１の徐冷点（ＴＡ１）、第２の徐冷点（ＴＡ２）、第１の軟化点（ＴＳ１）、および第２の軟化点（ＴＳ２）は、以下の関係（ＴＡ１＋ＴＳ１）／２≦（ＴＡ２＋ＴＳ２）／２≦（（（ＴＡ１＋ＴＳ１）／２）＋５０℃）を示すことがある。さらに、第１の徐冷点（ＴＡ１）、第２の徐冷点（ＴＡ２）、第１の軟化点（ＴＳ１）、および第２の軟化点（ＴＳ２）の間の関係は、（ＴＡ１＋ＴＳ１）／２≦（ＴＡ２＋ＴＳ２）／２≦（（（ＴＡ１＋ＴＳ１）／２）＋４０℃）、（ＴＡ１＋ＴＳ１）／２≦（ＴＡ２＋ＴＳ２）／２≦（（（ＴＡ１＋ＴＳ１）／２）＋３０℃）、（ＴＡ１＋ＴＳ１）／２≦（ＴＡ２＋ＴＳ２）／２≦（（（ＴＡ１＋ＴＳ１）／２）＋２０℃）、（ＴＡ１＋ＴＳ１）／２≦（ＴＡ２＋ＴＳ２）／２≦（（（ＴＡ１＋ＴＳ１）／２）＋１０℃）、（ＴＡ１＋ＴＳ１）／２≦（ＴＡ２＋ＴＳ２）／２≦（（（ＴＡ１＋ＴＳ１）／２）＋５℃）、（ＴＡ１＋ＴＳ１）／２≦（ＴＡ２＋ＴＳ２）／２≦（（（ＴＡ１＋ＴＳ１）／２）＋２℃）、（ＴＡ１＋ＴＳ１）／２≦（ＴＡ２＋ＴＳ２）／２≦（（（ＴＡ１＋ＴＳ１）／２）＋１℃）など、並びにそれらの間の全ての範囲、部分的範囲、および値であることがある。ここで、第１のガラス物品１１０および第２のガラス物品１２０の例示の性質を記載する。
【００３０】
いくつかの実施の形態において、第１の徐冷点（ＴＡ１）は、約５３６℃、５３７℃、５３８℃、５３９℃、５４０℃、５４１℃、５４２℃、５４３℃、５４４℃、５４５℃、５４６℃、５４７℃、５４９℃、５４４℃など、約５３５℃から約５５０℃、並びにそれらの間の全ての範囲、部分的範囲、および値である。いくつかの実施の形態において、第２の徐冷点（ＴＡ２）は、約５１０℃から約６１０℃、並びにそれらの間の全ての範囲、部分的範囲、および値である。１つ以上の実施の形態において、第２の徐冷点（ＴＡ２）は、約５８０℃未満、約５７０℃未満、約５６０℃未満、約５５０℃未満、約５４０℃未満、約５３０℃未満、約５２５℃未満などである。例えば、第２の徐冷点（ＴＡ２）は、約５２０℃から約６１０℃、約５３０℃から約６１０℃、約５４０℃から約６１０℃、約５５０℃から約６１０℃、約５６０℃から約６１０℃、約５１０℃から約６００℃、約５１０℃から約５９０℃、約５１０℃から約５８０℃、約５１０℃から約５７０℃、約５１０℃から約５６０℃、約５１０℃から約５５０℃、約５１０℃から約５４０℃、約５２０℃から約５３５℃、または約５３０℃から約５７０℃の範囲、およびそれらの間の全ての範囲と部分的範囲にあることがある。
【００３１】
いくつかの実施の形態において、第１の軟化点（ＴＳ１）は、約７１６℃、７１７℃、７１８℃、７１９℃、７２０℃、７２１℃、７２２℃、７２３℃、７２４℃、７２５℃、７２６℃、７２７℃、７２８℃、７２９℃、７３０℃、７３１℃、７３２℃、７３３℃、７３４℃など、約７１５℃から約７３５℃、並びにそれらの間の全ての範囲、部分的範囲、および値である。いくつかの実施の形態において、第２の軟化点（ＴＳ２）は、約７６０℃から８５０℃である。いくつかの実施の形態において、第２の軟化点（ＴＳ２）は、約８００℃未満、約７９５℃未満、約７９０℃未満、約７８５℃未満、約７８０℃未満などである。第２の軟化点（ＴＳ２）は、約７７０℃から約８５０℃、約７８０℃から約８５０℃、約７９０℃から約８５０℃、約８００℃から約８５０℃、約８１０℃から約８５０℃、約８２０℃から約８６０℃、約７７０℃から約８４０℃、約７７０℃から約８３０℃、約７７０℃から約８２０℃、約７７０℃から約８１０℃、約７７５℃から約８２０℃、約７８５℃から約８１０℃、約７７５℃から約８００℃、約７８０℃から約８０５℃、約７８０℃から約８００℃、約７８５℃から約８０５℃、約７８５℃から約８００℃の範囲、並びにそれらの間の全ての範囲、部分的範囲、および値であることがある。
【００３２】
１つ以上の実施の形態において、第１のガラス物品１１０は、約１８０℃から約１８５℃、１８０℃から約１８４℃、およびそれらの間の全ての範囲と部分的範囲、例えば、１８１℃、１８２℃、１８３℃、１８４℃、１８５℃、１８６℃、１８７℃、１８８℃、１８９℃など、約１８０℃から約１９０℃、並びにそれらの間の全ての範囲、部分的範囲、および値の、徐冷点と軟化点との間の大きさの差（すなわち、第１の徐冷点（ＴＡ１）と第１の軟化点（ＴＳ１）との間の大きさの差）を示す。さらに、第２のガラス物品１２０は、約２３０℃から約２８０℃、例えば、約２４０℃から約２８０℃、約２５０℃から約２８０℃、約２６０℃から約２８０℃、約２６０℃から約２７０℃、並びにそれらの間の全ての範囲、部分的範囲および値、例えば、２３２℃、２３４℃、２３６℃、２３７℃、２３８℃、２４０℃、２４２℃、２４４℃、２４６℃、２４８℃、２５０℃、２５２℃、２５４℃、２５５℃、２５６℃、２５７℃、２５８℃、２５９℃、２６０℃、２６２℃、２６４℃、２６５℃、２６６℃、２６８℃、２７０℃、２７２℃、２７４℃、２７６℃、２７８℃、２７９℃などの、徐冷点と軟化点との間の大きさの差（すなわち、第２の徐冷点（ＴＡ２）と第２の軟化点（ＴＳ２）との間の大きさの差）を示す。
【００３３】
さらに、（（ＴＡ１＋ＴＳ１）／２）の第１の徐冷点（ＴＡ１）と第１の軟化点（ＴＳ１）との間の関係は、約６２０℃から約６４０℃、例えば、約６２５℃から約６３５℃、約６２８℃から約６３２℃、並びにそれらの間の全ての範囲、部分的範囲、および値、例えば、６２１℃、６２２℃、６２３℃、６２４℃、６２５℃、６２６℃、６２７℃、６２８℃、６２９℃、６３０℃、６３１℃、６３２℃、６３３℃、６３４℃、６３５℃、６３６℃、６３７℃、６３８℃、６３９℃などである。（（ＴＡ２＋ＴＳ２）／２）の第２の徐冷点（ＴＡ２）と第２の軟化点（ＴＳ２）との間の関係は、約６５０℃から約７２５℃、例えば、約６５０℃から約７００℃、約６５０℃から約６９０℃、約６５０℃から約６８０℃、約６５０℃から約６７０℃、約６５５℃から約７０５℃、約６５５℃から約６９５℃、約６５５℃から約６８０℃、約６５５℃から約６７５℃、約６６０℃から約６７５℃、約６６０℃から約６７０℃、約６６５℃から約６９５℃、約６７５℃から約６９５℃など、並びにそれらの間の全ての範囲、部分的範囲、および値、例えば、６５２℃、６５４℃、６５５℃、６５６℃、６５８℃、６６０℃、６６１℃、６６２℃、６６３℃、６６４℃、６６５℃、６６６℃、６６７℃、６６８℃、６６９℃、６７０℃、６７１℃、６７２℃、６７３℃、６７４℃、６７５℃、６７６℃、６７７℃、６７８℃、６７９℃、６７０℃、６７２℃、６７４℃、６７５℃、６７６℃、６７８℃、６８０℃、６８２℃、６８３℃、６８４℃、６８５℃、６８６℃、６８７℃、６８８℃、６７０℃、６７２℃、６７４℃、６７５℃、６７６℃、６７８℃、６８０℃、６８２℃、６８４℃、６８５℃、６８６℃、６８８℃、６９０℃、６９１℃、６９２℃、６９４℃、６９５℃、６９６℃、６９８℃、７００℃、７０２℃、７０４℃、７０５℃、７０６℃、７０８℃、７１０℃、７１２℃、７１３℃、７１４℃、７１５℃、７１６℃、７１８℃、７２０℃、７２２℃、７２４℃などである。
【００３４】
さらに、第１のガラス物品１１０は第１の歪み点（ＴＳｔ１）を有し、第２のガラス物品１２０は第２の歪み点（ＴＳｔ２）を有する。ここに用いられているように、「歪み点」は、ガラス物品の粘度が１×１０１４．７ポアズである温度を称し、ＡＳＴＭ  Ｃ５９８−９３（２０１３）のビーム曲げ粘度（ＢＢＶ）法を使用して決定されることがある。いくつかの実施の形態において、第１の歪み点（ＴＳｔ１）は、約４９６℃、４９７℃、４９８℃、４９９℃、５００℃、５０１℃、５０２℃、５０３℃、５０４℃など、約４９５℃から約５０５℃、並びにそれらの間の全ての範囲、部分的範囲、および温度である。いくつかの実施の形態において、第２の歪み点（ＴＳｔ２）は、約４６０℃から約５６０℃、並びにそれらの間の全ての範囲、部分的範囲、および値である。１つ以上の実施の形態において、第２の歪み点（ＴＳｔ２）は、約４６５℃から約５６０℃、約４７０℃から約５６０℃、約４７５℃から約５６０℃、約４８０℃から約５６０℃、約４８５℃から約５６０℃、約４９０℃から約５６０℃、約４９５℃から約５６０℃、約５００℃から約５６０℃、約５１０℃から約５６０℃、約５２０℃から約５６０℃、約５３０℃から約５６０℃、約５４０℃から約５６０℃、約４６０℃から約５５０℃、約４６０℃から約５４０℃、約４６０℃から約５３０℃、約４６０℃から約５２０℃、約４６０℃から約５１０℃、約４６０℃から約５００℃、約４６０℃から約４９５℃、約４６０℃から約４９０℃、約４６０℃から約４８５℃、約４６０℃から約４８０℃、約４７０℃から約４９０℃、約４７０℃から約４８５℃、約４７０℃から約４８０℃の範囲、およびそれらの間の全ての範囲と部分的範囲にある。ある場合には、このガラス組成物またはこれらの組成物から形成されたガラス物品は、約５５０℃以下、または約５３０℃以下、または約５２０℃以下、または約５１０℃以下、または約５００℃以下、または約４９０℃以下の歪み点温度を示す。
【００３５】
１つ以上の実施の形態において、第１のガラス物品１１０は、約２．４５ｇ／ｃｍ３から約２．５５ｇ／ｃｍ３、２．４９ｇ／ｃｍ３から約２．５１ｇ／ｃｍ３、例えば、２．４１ｇ／ｃｍ３、２．４２ｇ／ｃｍ３、２．４３ｇ／ｃｍ３、２．４４ｇ／ｃｍ３、２．４５ｇ／ｃｍ３、２．４６ｇ／ｃｍ３、２．４７ｇ／ｃｍ３、２．４８ｇ／ｃｍ３、２．４９ｇ／ｃｍ３、２．５ｇ／ｃｍ３、２．５０５ｇ／ｃｍ３、２．５０７ｇ／ｃｍ３、２．５１ｇ／ｃｍ３、２．５２ｇ／ｃｍ３、２．５３ｇ／ｃｍ３、２．５４ｇ／ｃｍ３、２．５５ｇ／ｃｍ３、２．５６ｇ／ｃｍ３、２．５７ｇ／ｃｍ３、２．５８ｇ／ｃｍ３、２．５９ｇ／ｃｍ３、２．５３ｇ／ｃｍ３、２．５３ｇ／ｃｍ３、２．５３ｇ／ｃｍ３、２．５３ｇ／ｃｍ３、２．５３ｇ／ｃｍ３など、約２．４ｇ／ｃｍ３から約２．６ｇ／ｃｍ３、並びにそれらの間の全ての範囲、部分的範囲、および値の、２０℃での密度を有する。さらに、第２のガラス物品１２０は、約２．２５ｇ／ｃｍ３、２．２６ｇ／ｃｍ３、２．２７ｇ／ｃｍ３、２．２８ｇ／ｃｍ３、２．２８５ｇ／ｃｍ３、２．２８７ｇ／ｃｍ３、２．２９ｇ／ｃｍ３、２．３ｇ／ｃｍ３、２．３１ｇ／ｃｍ３、２．３２ｇ／ｃｍ３、２．３２１ｇ／ｃｍ３、２．３２３ｇ／ｃｍ３、２．３２７ｇ／ｃｍ３、２．３３ｇ／ｃｍ３、２．３３３ｇ／ｃｍ３、２．３３９ｇ／ｃｍ３、２．３４ｇ／ｃｍ３、２．３４３ｇ／ｃｍ３、２．３４７ｇ／ｃｍ３、２．３５ｇ／ｃｍ３、２．３５３ｇ／ｃｍ３、２．３５５ｇ／ｃｍ３、２．３６ｇ／ｃｍ３、２．６３６ｇ／ｃｍ３、２．３７ｇ／ｃｍ３、２．３８ｇ／ｃｍ３、２．３８２ｇ／ｃｍ３、２．３９ｇ／ｃｍ３、２．３９６ｇ／ｃｍ３など、約２．２５ｇ／ｃｍ３から約２．４ｇ／ｃｍ３、約２．２５ｇ／ｃｍ３から約２．３７５ｇ／ｃｍ３、約２．２５ｇ／ｃｍ３から約２．３５ｇ／ｃｍ３、約２．２５ｇ／ｃｍ３から約２．３２５ｇ／ｃｍ３など、約２．２ｇ／ｃｍ３から約２．４ｇ／ｃｍ３、並びにそれらの間の全ての範囲、部分的範囲、および値の、２０℃での密度を有する。
【００３６】
熱膨張係数（ＣＴＥ）は、特に明記のない限り、約２０℃から約３００℃の温度範囲に亘り測定された値を表す。いくつかの実施の形態において、第１のガラス物品１１０は、約８２×１０−７／℃から約８８×１０−７／℃、約８４×１０−７／℃から約８６×１０−７／℃、約８５×１０−７／℃から約８６×１０−７／℃、並びにそれらの間の全ての範囲、部分的範囲、および値、例えば、８０．５×１０−７／℃、８１×１０−７／℃、８１．５×１０−７／℃、８２×１０−７／℃、８２．５×１０−７／℃、８３×１０−７／℃、８３．５×１０−７／℃、８４×１０−７／℃、８４．５×１０−７／℃、８５×１０−７／℃、８５．３×１０−７／℃、８５．５×１０−７／℃、８６×１０−７／℃、８６．５×１０−７／℃、８７×１０−７／℃、８７．５×１０−７／℃、８８×１０−７／℃、８８．５×１０−７／℃、８９×１０−７／℃、８９．５×１０−７／℃など、約８０×１０−７／℃から約９０×１０−７／℃のＣＴＥを示す。さらに、第２のガラス物品１２０は、約５２×１０−７／℃から約６５×１０−７／℃、約５２×１０−７／℃から約５５×１０−７／℃、約５８×１０−７／℃から約６８×１０−７／℃、６０×１０−７／℃から約６８×１０−７／℃、６０×１０−７／℃から約６６×１０−７／℃、６０×１０−７／℃から約６４×１０−７／℃、並びにそれらの間の全ての範囲、部分的範囲、および値、例えば、５２．５×１０−７／℃、５３×１０−７／℃、５３．５×１０−７／℃、５４×１０−７／℃、５４．５×１０−７／℃、５４．７×１０−７／℃、５４．８×１０−７／℃、５５×１０−７／℃、５５．５×１０−７／℃、５６×１０−７／℃、５６．５×１０−７／℃、５７×１０−７／℃、５７．５×１０−７／℃、５８×１０−７／℃、５８．５×１０−７／℃、５８．５×１０−７／℃、５９×１０−７／℃、５９．５×１０−７／℃、６０×１０−７／℃、６０．５×１０−７／℃、６１×１０−７／℃、６１．５×１０−７／℃、６２×１０−７／℃、６２．５×１０−７／℃、６２．９×１０−７／℃、６３×１０−７／℃、６３．５×１０−７／℃、６４×１０−７／℃、６４．１×１０−７／℃、６４．２×１０−７／℃、６４．３×１０−７／℃、６４．４×１０−７／℃、６４．５×１０−７／℃、６４．６×１０−７／℃、６４．７×１０−７／℃、６４．８×１０−７／℃、６４．９×１０−７／℃、６５×１０−７／℃、６５．５×１０−７／℃、６６×１０−７／℃、６６．５×１０−７／℃、６７×１０−７／℃、６７．５×１０−７／℃など、約５２×１０−７／℃から約６８×１０−７／℃のＣＴＥを示す。
【００３７】
先に述べたように、第１のガラス物品１１０は、ソーダ石灰ガラスから作られ、ＳｉＯ２、Ａｌ２Ｏ３、Ｎａ２Ｏ、Ｋ２Ｏ、ＭｇＯ、ＣａＯ、Ｆｅ２Ｏ３、およびＴｉＯ２を含む。詳しくは、第１のガラス物品１１０は、約６８モル％から約７８モル％の範囲、並びにそれらの間の全ての範囲、部分的範囲、および値、例えば、約６９モル％、７０モル％、７１モル％、７２モル％、７３モル％、７４モル％、７５モル％、７６モル％、７７モル％などでＳｉＯ２を含む。そのガラス組成物は、約０．１モル％から約０．５モル％の範囲、並びにそれらの間の全ての範囲、部分的範囲、および値、例えば、０．１５モル％、０．２モル％、０．２５モル％、０．３モル％、０．３５モル％、０．４モル％、０．４５モル％などでＡｌ２Ｏ３を含む。そのガラス組成物は、約１０モル％から約２０モル％の範囲、並びにそれらの間の全ての範囲、部分的範囲、および値、例えば、１１モル％、１２モル％、１３モル％、１４モル％、１５モル％、１６モル％、１７モル％、１８モル％、１９モル％などでＮａ２Ｏを含む。そのガラス組成物は、約０．１モル％から約０．５モル％の範囲、並びにそれらの間の全ての範囲、部分的範囲、および値、例えば、０．１５モル％、０．２モル％、０．２５モル％、０．３モル％、０．３５モル％、０．４モル％、０．４５モル％などでＫ２Ｏを含む。そのガラス組成物は、約１モル％から約１０モル％の範囲、並びにそれらの間の全ての範囲、部分的範囲、および値、例えば、２モル％、３モル％、４モル％、５モル％、６モル％、７モル％、８モル％、９モル％などでＭｇＯを含む。そのガラス組成物は、約５モル％から約１５モル％の範囲、並びにそれらの間の全ての範囲、部分的範囲、および値、例えば、６モル％、７モル％、８モル％、９モル％、１０モル％、１１モル％、１２モル％、１３モル％、１４モル％などでＣａＯを含む。そのガラス組成物は、約０．０５モル％から約０．６モル％の範囲、並びにそれらの間の全ての範囲、部分的範囲、および値、例えば、０．１モル％、０．１５モル％、０．２モル％、０．２５モル％、０．３モル％、０．３５モル％、０．４モル％、０．４５モル％、０．５モル％、０．５５モル％などでＦｅ２Ｏ３を含むことがある。さらに、そのガラス組成物は、約０．０１モル％から約０．２５モル％の範囲、並びにそれらの間の全ての範囲、部分的範囲、および値、例えば、０．０２モル％、０．０３モル％、０．０４モル％、０．０５モル％、０．０６モル％、０．０７モル％、０．０８モル％、０．０９モル％などでＴｉＯ２を含むことがある。
【００３８】
先に述べたように、第２のガラス物品１２０は、アルミノケイ酸塩ガラスから作られ、ＳｉＯ２、Ａｌ２Ｏ３、Ｂ２Ｏ３、Ｌｉ２Ｏ、Ｎａ２Ｏ、ＭｇＯ、およびＳｎＯ２を含む。さらに、いくつかの実施の形態において、第２のガラス物品１２０は、Ｐ２Ｏ５、Ｋ２Ｏ、ＣａＯ、およびＳｒＯの内の１つ以上をさらに含むことがある。１つ以上の実施の形態において、第２のガラス物品１２０のガラス組成物は、約６２モル％から約７２モル％、約６４モル％から約７２モル％、約６４モル％から約７０モル％、約６４モル％から約６８モル％、約６４モル％から約６６モル％の範囲、並びにそれらの間の全ての範囲、部分的範囲、および値の量でＳｉＯ２を含む。例えば、そのガラス組成物は、約６２モル％、６２．２５モル％、６２．５モル％、６２．７５モル％、６３モル％、６３．１モル％、６３．２モル％、６３．３モル％、６３．４モル％、６３．５モル％、６３．６モル％、６３．７モル％、６３．８モル％、６３．９モル％、６４モル％、６４．１モル％、６４．２モル％、６４．３モル％、６４．４モル％、６４．５モル％、６４．５９モル％、６４．６モル％、６４．７モル％、６４．７１モル％、６４．８モル％、６４．８２モル％、６４．８４モル％、６４．９モル％、６５モル％、６５．１モル％、６５．２モル％、６５．３モル％、６５．４モル％、６５．５モル％、６５．６モル％、６５．６モル％、６５．７モル％、６５．８モル％、６５．９モル％、６６モル％、６６．１モル％、６６．２モル％、６６．３モル％、６６．４モル％、６６．５モル％、６６．６モル％、６６．７モル％、６６．８モル％、６６．９モル％、６７モル％、６７．１モル％、６７．２モル％、６７．３モル％、６７．４モル％、６７．５モル％、６７．６モル％、６７．６モル％、６７．７モル％、６７．８モル％、６７．９モル％、６８モル％、６８．１モル％、６８．２モル％、６８．３モル％、６８．４モル％、６８．５モル％、６８．６モル％、６８．６モル％、６８．７モル％、６８．８モル％、６８．９モル％、６９モル％、６９．１モル％、６９．２モル％、６９．３モル％、６９．４モル％、６９．５モル％、６９．６モル％、６９．６モル％、６９．７モル％、６９．８モル％、６９．９モル％、７０モル％、７０．１モル％、７０．２モル％、７０．３モル％、７０．４モル％、７０．５モル％、７０．５５モル％、７０．６モル％、７０．６モル％、７０．７モル％、７０．８モル％、７０．９モル％、７１モル％、７１．１モル％、７１．１３モル％、７１．２モル％、７１．３モル％、７１．４モル％、７１．５モル％、７１．６モル％、７１．７モル％、７１．８モル％、７１．９モル％、７２モル％、およびそれらの間の全ての範囲と部分的範囲の量でＳｉＯ２を含む。
【００３９】
１つ以上の実施の形態において、第２のガラス物品１２０のガラス組成物は、約８モル％から約１６モル％、約８モル％から約１４モル％、約８モル％から約１３モル％、約８モル％から約１２モル％、約１０モル％から約１４モル％、約１０モル％から約１２モル％の範囲、並びにそれらの間の全ての範囲、部分的範囲、および値の量でＡｌ２Ｏ３を含む。例えば、そのガラス組成物は、約８モル％、８．０７モル％、８．１モル％、８．２モル％、８．２４モル％、８．３モル％、８．４モル％、８．５モル％、８．６モル％、８．７モル％、８．８モル％、８．９モル％、９モル％、９．１モル％、９．２モル％、９．３モル％、９．４モル％、９．５モル％、９．６モル％、９．７モル％、９．８モル％、９．９モル％、１０モル％、１０．１モル％、１０．２モル％、１０．３モル％、１０．４モル％、１０．５モル％、１０．６モル％、１０．７モル％、１０．８モル％、１０．９モル％、１１モル％、１１．１モル％、１１．２モル％、１１．３モル％、１１．４モル％、１１．５モル％、１１．６モル％、１１．７モル％、１１．８モル％、１１．９モル％、１２モル％、１２．０１モル％、１２．０２モル％、１２．１モル％、１２．２モル％、１２．３モル％、１２．４モル％、１２．５モル％、１２．６モル％、１２．７モル％、１２．８モル％、１２．９モル％、１３モル％、１３．１モル％、１３．２モル％、１３．３モル％、１３．４モル％、１３．５モル％、１３．６モル％、１３．７モル％、１３．８モル％、１３．９モル％、１４モル％、１４．１モル％、１４．２モル％、１４．３モル％、１４．４モル％、１４．５モル％、１４．６モル％、１４．７モル％、１４．８モル％、１４．９モル％、１５モル％、１５．１モル％、１５．２モル％、１５．３モル％、１５．４モル％、１５．５モル％、１５．６モル％、１５．７モル％、１５．８モル％、１５．９モル％、１６モル％などの量でＡｌ２Ｏ３を含む。
【００４０】
１つ以上の実施の形態において、第２のガラス物品１２０のガラス組成物は、約６モル％から約１０モル％、約７モル％から約１０モル％、約８モル％から約１０モル％、約８モル％から約９モル％、約６モル％から約８モル％、約６モル％から約９モル％の範囲、並びにそれらの間の全ての範囲、部分的範囲、および値の量でＢ２Ｏ３を含む。例えば、そのガラス組成物は、約６モル％、６．１モル％、６．２モル％、６．３モル％、６．４モル％、６．５モル％、６．６モル％、６．７モル％、６．８モル％、６．９モル％、７モル％、７．１モル％、７．２モル％、７．３モル％、７．４モル％、７．５モル％、７．６モル％、７．７モル％、７．８モル％、７．９モル％、８モル％、８．１モル％、８．１１モル％、８．２モル％、８．３モル％、８．４モル％、８．４４モル％、８．５モル％、８．５７モル％、８．６モル％、８．６４モル％、８．６６モル％、８．７モル％、８．８モル％、８．９モル％、９モル％、９．１モル％、９．１３モル％、９．２モル％、９．３モル％、９．４モル％、９．５モル％、９．６モル％、９．７モル％、９．８モル％、９．９モル％、１０モル％などの量でＢ２Ｏ３を含む。
【００４１】
１つ以上の実施の形態において、第２のガラス物品１２０のガラス組成物は、約３モル％から約８モル％、約３モル％から約７モル％、約３モル％から約６モル％、約３モル％から約５モル％、約４モル％から約８モル％、約５モル％から約８モル％の範囲、並びにそれらの間の全ての範囲、部分的範囲、および値の量でＬｉ２Ｏを含む。例えば、そのガラス組成物は、約３モル％、３．１モル％、３．２モル％、３．３モル％、３．３８モル％、３．４モル％、３．５モル％、３．６モル％、３．７モル％、３．８モル％、３．９モル％、４モル％、４．１モル％、４．２モル％、４．３モル％、４．４モル％、４．５モル％、４．５３モル％、４．６モル％、４．７モル％、４．８モル％、４．８４モル％、４．９モル％、４．９２モル％、４．９６モル％、５モル％、５．１モル％、５．２モル％、５．２９モル％、５．３モル％、５．４モル％、５．５モル％、５．６モル％、５．７モル％、５．８モル％、５．９モル％、６モル％、６．１モル％、６．２モル％、６．３モル％、６．４モル％、６．５モル％、６．６モル％、６．７モル％、６．８モル％、６．９モル％、７モル％、７．１モル％、７．２モル％、７．３モル％、７．４モル％、７．５モル％、７．６モル％、７．７モル％、７．８モル％、７．９モル％、８モル％などの量でＬｉ２Ｏを含む。
【００４２】
１つ以上の実施の形態において、ガラス物品１２０のガラス組成物は、約３モル％から約８モル％、約４モル％から約８モル％、約３．５モル％から約７．５モル％、約４モル％から約７モル％、約５モル％から約７モル％、約３モル％から約７モル％、約３モル％から約６モル％、約３．５モル％から約６．５モル％、約３．５モル％から約５．５モル％の範囲、並びにそれらの間の全ての範囲、部分的範囲、および値の量でＮａ２Ｏを含む。例えば、そのガラス組成物は、約３モル％、３．１モル％、３．２モル％、３．３モル％、３．４モル％、３．５モル％、３．６モル％、３．７モル％、３．８モル％、３．９モル％、４モル％、４．１モル％、４．２モル％、４．３モル％、４．４モル％、４．５モル％、４．６モル％、４．７モル％、４．８モル％、４．９モル％、５モル％、５．１モル％、５．２モル％、５．３モル％、５．３７モル％、５．４モル％、５．５モル％、５．６モル％、５．７モル％、５．８モル％、５．９モル％、６モル％、６．１モル％、６．１９モル％、６．２モル％、６．２９モル％、６．３モル％、６．４モル％、６．５モル％、６．６モル％、６．７モル％、６．８モル％、６．９モル％、７モル％、７．１モル％、７．２モル％、７．３モル％、７．４モル％、７．５モル％、７．６モル％、７．７モル％、７．８モル％、７．９モル％、８モル％などの量でＮａ２Ｏを含む。
【００４３】
１つ以上の実施の形態において、第２のガラス物品１２０のガラス組成物は、約０モル％から約２モル％、約１モル％から約１．５モル％、約０モル％から約１．２５モル％、約０モル％から約１モル％、約０モル％から約０．７５モル％、約０モル％から約０．５モル％、約０モル％から約０．２５モル％、約０モル％から約０．２モル％、約０モル％から約０．１モル％、約０．０１モル％から約１モル％、約０．０１モル％から約０．９モル％、約０．０１モル％から約０．７５モル％、約０．０１モル％から約０．５モル％、約０．０１モル％から約０．３５モル％、約０．０１モル％から約０．２５モル％、約０．０１モル％から約０．１５モル％、約０．０１モル％から約０．１モル％、約０．０１モル％から約０．０５モル％、約０．０１モル％から約０．０２モル％の範囲、並びにそれらの間の全ての範囲、部分的範囲、および値の量でＭｇＯを含む。例えば、そのガラス組成物は、約０．０１モル％、０．０２モル％、０．０３モル％、０．０４モル％、０．０５モル％、０．０６モル％、０．０７モル％、０．０８モル％、０．０９モル％、０．１モル％、０．１１モル％、０．１２モル％、０．１３モル％、０．１４モル％、０．１５モル％、０．１８モル％、０．２モル％、０．２５モル％、０．３モル％、０．３３モル％、０．３５モル％、０．４モル％、０．４２モル％、０．４５モル％、０．５モル％、０．５３モル％、０．５５モル％、０．６モル％、０．６３モル％、０．６５モル％、０．７モル％、０．７５モル％、０．８モル％、０．８５モル％、０．９モル％、０．９５モル％、１モル％などの量でＭｇＯを含む。
【００４４】
１つ以上の実施の形態において、第２のガラス物品１２０のガラス組成物は、約０モル％から約０．２５モル％、約０．０２モル％から約０．２モル％、約０．０４モル％から約０．１５モル％、約０．０６モル％から約０．１３モル％、約０．０６モル％から約０．０９モル％の範囲、並びにそれらの間の全ての範囲、部分的範囲、および値の量でＳｎＯ２を含む。例えば、そのガラス組成物は、約０．０１モル％、０．０２モル％、０．０３モル％、０．０４モル％、０．０５モル％、０．０６モル％、０．０７モル％、０．０８モル％、０．０９モル％、０．１モル％、０．１１モル％、０．１２モル％、０．１３モル％、０．１４モル％、０．１５モル％、０．１６モル％、０．１７モル％、０．１８モル％、０．１９モル％、０．２モル％、０．２１モル％、０．２２モル％、０．２３モル％、０．２４モル％、０．２５モル％などの量でＳｎＯ２を含む。
【００４５】
１つ以上の実施の形態において、第２のガラス物品１２０のガラス組成物は、約０モル％から約３モル％、約０モル％から約２モル％、約０モル％から約１．８モル％、約０モル％から約１．５モル％、約０モル％から約１モル％、約０モル％から約０．５モル％、約０．５モル％から約２．５モル％、約０．５モル％から約１．５モル％、約１モル％から約３モル％、約１．５モル％から約２．５モル％、約１．８モル％から約２．５モル％、約２モル％から約２．５モル％の範囲、およびそれらの間の全ての範囲と部分的範囲の量でＰ２Ｏ５を含むことがある。例えば、そのガラス組成物は、約０モル％、０．０５モル％、０．１モル％、０．１５モル％、０．２モル％、０．２５モル％、０．３モル％、０．３５モル％、０．４モル％、０．４５モル％、０．５モル％、０．５５モル％、０．６モル％、０．６５モル％、０．７モル％、０．７５モル％、０．８モル％、０．８５モル％、０．９モル％、０．９５モル％、１モル％、１．０５モル％、１．１モル％、１．１５モル％、１．２モル％、１．２５モル％、１．３モル％、１．３５モル％、１．４モル％、１．４５モル％、１．５モル％、１．５５モル％、１．６モル％、１．６５モル％、１．７モル％、１．７５モル％、１．７９モル％、１．８モル％、１．８５モル％、１．９モル％、１．９５モル％、２モル％、２．０５モル％、２．０７モル％、２．０９モル％、２．１モル％、２．１５モル％、２．２モル％、２．２５モル％、２．３モル％、２．３５モル％、２．４モル％、２．４５モル％、２．４８モル％、２．４９モル％、２．５モル％、およびそれらの間の全ての範囲と部分的範囲の量でＰ２Ｏ５を含む。さらに、いくつかの実施の形態は、不可避な微量成分を除いて、Ｐ２Ｏ５を有さないことを理解すべきである。
【００４６】
１つ以上の実施の形態において、第２のガラス物品１２０のガラス組成物は、約０モル％から約１．５モル％、約０モル％から約１．２５モル％、約０モル％から約１モル％、約０モル％から約０．７５モル％、約０モル％から約０．５モル％、約０モル％から約０．４モル％、約０モル％から約０．２モル％、約０モル％から約０．１モル％、約０．１モル％から約１．２５モル％、約０．２モル％から約１．２５モル％、約０．４モル％から約１．２５モル％、約０．５モル％から約１．２５モル％、約０．７５モル％から約１．２５モル％、約１モル％から約１．２５モル％の範囲、並びにそれらの間の全ての範囲、部分的範囲、および値の量でＫ２Ｏを含むことがある。例えば、そのガラス組成物は、約０モル％、０．０５モル％、０．１モル％、０．１５モル％、０．２モル％、０．２５モル％、０．３モル％、０．３５モル％、０．４モル％、０．４５モル％、０．５モル％、０．５５モル％、０．６モル％、０．６５モル％、０．７モル％、０．７５モル％、０．８モル％、０．８５モル％、０．９モル％、０．９５モル％、１モル％、１．０５モル％、１．１モル％、１．１２モル％、１．１５モル％、１．２モル％、１．２１モル％、１．２２モル％、１．２３モル％、１．２５モル％、およびそれらの間の全ての範囲と部分的範囲の量でＫ２Ｏを含む。さらに、いくつかの実施の形態は、不可避な微量成分を除いて、Ｋ２Ｏを有さないことを理解すべきである。
【００４７】
１つ以上の実施の形態において、第２のガラス物品１２０のガラス組成物は、約０モル％から約１．５モル％、約０モル％から約１モル％、約０モル％から約０．７５モル％、０モル％から約０．５モル％、約０モル％から約０．３モル％、約０モル％から約０．２モル％、約０モル％から約０．１モル％の範囲、並びにそれらの間の全ての範囲、部分的範囲、および値の量でＣａＯを含むことがある。例えば、そのガラス組成物は、約０モル％、０．０３モル％、０．０５モル％、０．１モル％、０．１５モル％、０．２モル％、０．２５モル％、０．３モル％、０．３５モル％、０．４モル％、０．４５モル％、０．５モル％、０．５５モル％、０．６モル％、０．６５モル％、０．７モル％、０．７５モル％、０．８モル％、０．８５モル％、０．９モル％、０．９５モル％、１モル％、１．０５モル％、１．１モル％、１．１５モル％、１．２モル％、１．２５モル％、１．３モル％、１．３５モル％、１．４モル％、１．４５モル％、１．５モル％などの量でＣａＯを含む。さらに、いくつかの実施の形態は、不可避な微量成分を除いて、ＣａＯを有さないことを理解すべきである。
【００４８】
１つ以上の実施の形態において、第２のガラス物品１２０のガラス組成物は、約０モル％から約１モル％、約０モル％から約０．７５モル％、０モル％から約０．５モル％、約０モル％から約０．３モル％、約０モル％から約０．２５モル％、約０モル％から約０．２モル％、約０モル％から約０．１モル％の範囲、並びにそれらの間の全ての範囲、部分的範囲、および値の量でＳｒＯを含むことがある。例えば、そのガラス組成物は、約０モル％、０．０２モル％、０．０５モル％、０．１モル％、０．１５モル％、０．２モル％、０．２５モル％、０．３モル％、０．３５モル％、０．４モル％、０．４５モル％、０．５モル％、０．５５モル％、０．６モル％、０．６５モル％、０．７モル％、０．７５モル％、０．８モル％、０．８５モル％、０．９モル％、０．９５モル％、１モル％などの量でＳｒＯを含む。さらに、いくつかの実施の形態は、不可避な微量成分を除いて、ＳｒＯを有さないことを理解すべきである。
【００４９】
１つ以上の実施の形態において、第２のガラス物品１２０のガラス組成物は、Ｌｉ２Ｏ、Ｎａ２ＯおよびＫ２Ｏから選択される少なくとも１つのアルカリ金属酸化物を含むことがあり、そのアルカリ金属酸化物は、約５モル％超、約８モル％超、約１０モル％超、約１２モル％超、約５モル％から約２０モル％、約１０モル％から約２０モル％、約１０モル％から約１５モル％、並びにそれらの間の全ての範囲、部分的範囲、および値の量で存在する。そのような実施の形態において、そのガラス組成物またはそれから形成されたガラス物品は、アルカリ金属酸化物の存在のために、アルカリアルミノケイ酸塩ガラスとして特徴付けられることがある。さらに、１つ以上の実施の形態において、その組成物中のＮａ２Ｏの量は、Ｌｉ２Ｏの量よりも多いことがある。ある場合には、Ｎａ２Ｏの量は、Ｌｉ２ＯとＫ２Ｏの総量よりも多いことがある。さらに、１つ以上の実施の形態において、そのガラス組成物は、前記ガラス物品に色または色合いを与える酸化物を含むことがある。いくつかの実施の形態において、そのガラス組成物は、ガラス物品が紫外線に暴露されたときに、そのガラス物品の変色を防ぐ酸化物を含む。そのような酸化物の例としては、制限なく、Ｔｉ、Ｖ、Ｃｒ、Ｍｎ、Ｆｅ、Ｃｏ、Ｎｉ、Ｃｕ、Ｃｅ、Ｗ、およびＭｏの酸化物が挙げられる。
【００５０】
いくつかの実施の形態において、第２のガラス物品１２０のガラス組成物は、Ｆｅ２Ｏ３として表されるＦｅを含み、ここで、Ｆｅは、約１．５モル％まで（含む）の量で存在する。いくつかの実施の形態において、前記ガラス組成物は、Ｆｅを実質的に含まない。１つ以上の実施の形態において、前記ガラス組成物は、約０モル％から約１モル％、約０モル％から約０．９モル％、約０モル％から約０．８モル％、約０モル％から約０．７モル％、約０モル％から約０．６モル％、約０モル％から約０．５モル％、約０モル％から約０．４モル％、約０モル％から約０．３モル％、約０モル％から約０．２モル％、約０モル％から約０．１モル％、約０．０１モル％から約０．９モル％、約０．０１モル％から約０．８モル％、約０．０１モル％から約０．７モル％、約０．０１モル％から約０．６モル％、約０．０１モル％から約０．５モル％、約０．０１モル％から約０．４モル％、約０．０１モル％から約０．３モル％、約０．０１モル％から約０．２モル％、約０．０５モル％から約０．１モル％、約０．１モル％から約１モル％、約０．２モル％から約１モル％、約０．３モル％から約１モル％、約０．４モル％から約１モル％、約０．５モル％から約１モル％、約０．６モル％から約１モル％、約０．２モル％から約０．８モル％、または約０．４モル％から約０．８モル％の範囲、並びにそれらの間の全ての範囲、部分的範囲、および値でＦｅ２Ｏ３として表されるＦｅを含む。１つ以上の実施の形態において、Ｆｅ源は、シュウ酸鉄、Ｆｅ２Ｏ３であることがある。
【００５１】
理論により限定する意図はないが、β−ＯＨは、ガラスの含水量の光学的測定結果である。いくつかの実施の形態において、第２のガラス物品１２０のガラス組成物は、約０．４から約０．８ｍｍ−１、約０．５から約０．８ｍｍ−１、約０．６から約０．８ｍｍ−１などの範囲のβ−ＯＨを含む。例えば、第２のガラス物品１２０のガラス組成物は、約０．４２ｍｍ−１、０．４４ｍｍ−１、０．４６ｍｍ−１、０．４８ｍｍ−１、０．４８１ｍｍ−１、０．５ｍｍ−１、０．５２ｍｍ−１、０．５４ｍｍ−１、０．５６ｍｍ−１、０．５８ｍｍ−１、０．６２ｍｍ−１、０．６４ｍｍ−１、０．６５９ｍｍ−１、０．６６ｍｍ−１、０．６７７ｍｍ−１、０．６８ｍｍ−１、０．７ｍｍ−１、０．７２ｍｍ−１、０．７２２ｍｍ−１、０．７４ｍｍ−１、０．７６ｍｍ−１、０．７８ｍｍ−１などの量でβ−ＯＨを含む。一例の実験において、Ｎｉｃｏｌｅｔ  ６７０赤外分光計を使用して、４０００ｃｍ−１から４００ｃｍ−１までの波長で第２のガラス物品１２０の０．５ｍｍから１ｍｍ厚の研磨試料の光の透過を測定した。β−ＯＨは、式：β−ＯＨ＝（１／ｔｈｋ）＊ｌｏｇ（ＴＲｅｆ／ＴＯＨ）を使用して計算した。式中、ｔｈｋは試料の厚さであり、ＴＲｅｆは、約３８４６ｃｍ−１での試料の透過率であり、ＴＯＨは、３５００ｃｍ−１辺り、例えば、３５５０ｃｍ−１でのＯＨ透過極小での試料の透過率である。
【００５２】
さらに、第１のガラス物品１１０および第２のガラス物品１２０は、垂下温度によりさらに定義されることがあり、この垂下温度は、ガラス物品（例えば、第１のガラス物品１１０、第２のガラス物品１２０など）の対数粘度（ポアズ）が１０である温度である。理論により限定する意図はないが、ガラスの粘度と温度との間の関係は、フォーゲル・フルチャー・タマン（ＶＦＴ）式：ｌｏｇｈ＝Ａ＋Ｂ／（Ｔ−ＴＯ）を使用して計算され、式中、Ｔは温度であり、Ａ、ＢおよびＴＯは、フィッティング係数であり、ｈは動的粘度である。さらに、ＶＦＴ式の温度、動的粘度、およびフィッティング係数は、ビーム曲げ粘度（ＢＢＶ）測定法、高温粘度（ＨＴＶ）測定法、またはその組合せ［ＨＴＶ＋ＢＢＶ］を使用して決定されることがある。理論により限定する意図はないが、ＨＴＶは、ＡＳＴＭ  Ｃ９６５にしたがって、約１×１０２から１×１０６ポアズの粘度範囲に亘り測定される。ＢＢＶは、約１×１０１２から１×１０１３．６ポアズの粘度範囲に亘り測定される。この垂下温度は、ＨＴＶデータおよび１×１０１２ポアズ近くのＢＢＶデータをＶＦＴの関係にフィッティングし、１×１０１０ポアズでの温度を計算することによって、決定される。
【００５３】
さらに、いくつかの実施の形態において、第１のガラス物品１１０は、約６２０℃から約６３０℃、並びにそれらの間の全ての範囲、部分的範囲、および値、例えば、約６２１℃、６２２℃、６２３℃、６２４℃、６２５℃、６２５℃、６２６℃、６２７℃、６２８℃、６２９℃などの垂下温度（ＨＴＶ＋ＢＢＶ測定法を使用して測定される）を有することがある。さらに、第２のガラス物品１２０は、約６３５℃から約７２５℃、約６４０℃から約７１５℃、約６４０℃から約７００℃、約６４０℃から約６９０℃、約６５０℃から約６９０℃、約６５０℃から約６７０℃、約６５０℃から約６６５℃、約６６０℃から約６９０℃、約６７０℃から約６９０℃、約６６０℃から約７００℃など、並びにそれらの間の全ての範囲、部分的範囲、および値、例えば、約６４０℃、６４５℃、６５０℃、６５５℃、６５７℃、６５８℃、６６０℃、６６２℃、６６３℃、６６４℃、６６５℃、６６６℃、６７０℃、６７５℃、６７６℃、６８０℃、６８５℃、６８６℃、６９０℃、６９１℃、６９４℃、６９５℃、７００℃、７０５℃、７１０℃、７１５℃、７２０℃、７２１℃などの垂下温度（ＨＴＶ＋ＢＢＶ測定法を使用して測定される）を有することがある。
【００５４】
さらに、第１のガラス物品１１０は、約９４１℃、９４２℃、９４３℃、９４４℃、９４５℃、９４６℃、９４７℃、９４８℃、９４９℃など、約９３０℃から約９６０℃、並びにそれらの間の全ての範囲、部分的範囲、および値の、高温粘度（ＨＴＶ）データへのフルチャーフィッティングにより測定された、３５キロポアズ（ｋＰ）温度（すなわち、第１のガラス物品１１０が３５ｋＰの粘度を有する温度）を有する。さらに、第２のガラス物品１２０は、約１１００℃から約１２００℃、例えば、約１１２０℃から約１１９０℃、約１１２０℃から約１１８０℃、約１１２０℃から約１１７０℃、約１１２５℃から約１１７０℃、約１１２５℃から約１１６５℃、約１１２０℃から約１１６０℃、約１１２０℃から約１１５０℃、約１１２０℃から約１１４０℃、約１１２０℃から約１１３０℃、並びにそれらの間の全ての範囲、部分的範囲、および値の３５ｋＰ温度を有する。例えば、第２のガラス物品１２０の３５ｋＰ温度は、約１１００℃以上、約１１１０℃以上、約１１２０℃以上、約１１３０℃以上、約１１４０℃以上、約１１５０℃以上、約１１６０℃以上、約１１７０℃以上、約１１８０℃以上、約１１８０℃以上などであることがある。さらに、第２のガラス物品１２０の３５ｋＰ温度は、約１１２０℃、約１１２１℃、約１１２２℃、約１１２３℃、約１１２４℃、約１１２５℃、約１１２６℃、約１１２７℃、約１１２８℃、約１１２９℃、約１１３０℃、約１１３１℃、約１１３２℃、約１１３３℃、約１１３４℃、約１１３５℃、約１１３６℃、約１１３７℃、約１１３８℃、約１１３９℃、約１１４０℃、約１１４１℃、約１１４２℃、約１１４３℃、約１１４４℃、約１１４５℃、約１１４６℃、約１１４７℃、約１１４８℃、約１１４９℃、約１１５０℃、約１１５１℃、約１１５２℃、約１１５３℃、約１１５４℃、約１１５５℃、約１１５６℃、約１１５７℃、約１１５８℃、約１１５９℃、約１１６０℃、約１１６１℃、約１１６２℃、約１１６３℃、約１１６４℃、約１１６５℃、約１１６６℃、約１１６７℃、約１１６８℃、約１１６９℃、約１１７０℃、約１１７１℃、約１１７２℃、約１１７３℃、約１１７４℃、約１１７５℃、約１１７６℃、約１１７７℃、約１１７８℃、約１１７９℃、約１１８０℃、約１１８１℃、約１１８２℃、約１１８３℃、約１１８４℃、約１１８５℃、約１１８６℃、約１１８７℃、約１１８８℃、約１１８９℃、約１１９０℃、約１１９１℃、約１１９２℃、約１１９３℃、約１１９４℃、約１１９５℃、約１１９６℃、約１１９７℃、約１１９８℃、約１１９９℃などであることがある。
【００５５】
第１のガラス物品１１０は、約８４１℃、８４２℃、８４３℃、８４４℃、８４５℃、８４６℃、８４７℃、８４８℃、８４９℃、８５０℃、８５１℃、８５２℃、８５３℃、８５４℃、８５５℃、８５６℃、８５７℃、８５８℃、８５９℃、８６０℃、８６１℃、８６２℃、８６３℃、８６４℃、８６５℃、８６６℃、８６７℃、８６８℃、８６９℃、８７０℃、８７１℃、８７２℃、８７３℃、８７４℃、８７５℃、８７６℃、８７７℃、８７８℃、８７９℃、８８０℃、８８１℃、８８２℃、８８３℃、８８４℃、８８５℃、８８６℃、８８７℃、８８８℃、８８９℃、８９０℃、８９１℃、８９２℃、８９３℃、８９４℃、８９５℃、８９６℃、８９７℃、８９８℃、８９９℃、９００℃、９０１℃、９０２℃、９０３℃、９０４℃、９０５℃、９０６℃、９０７℃、９０８℃、９０９℃など、約８４０℃から約９１０℃、例えば、約８５０℃から約９００℃、約８６０℃から約８９０℃、約８７０℃から約８８０℃、並びにそれらの間の全ての範囲、部分的範囲、および値である、高温粘度（ＨＴＶ）データへのフルチャーフィッティングにより測定される、１００ｋＰ温度（すなわち、第１のガラス物品１１０が１００ｋＰの粘度を有する温度）を有する。さらに、第２のガラス物品１２０は、約１０５０℃から約１１４０℃、例えば、約１０５０℃から約１１３０℃、約１０５０℃から約１１２０℃、約１０５０℃から約１１１０℃、約１０５０℃から約１１００℃、約１０５０℃から約１０９０℃、約１０６０℃から約１１６５℃、約１０６０℃から約１１８０℃、約１０６０℃から約１０８５℃、並びにそれらの間の全ての範囲、部分的範囲、および値である、１００ｋＰ温度を有する。例えば、第２のガラス物品１２０の１００ｋＰ粘度は、約１０５０℃以上、約１０６０℃以上、約１０７０℃以上、約１０８０℃以上、約１０９０℃以上などであることがある。さらに、第２のガラス物品１２０の１００ｋＰ粘度は、約１０５０℃、約１０５５℃、約１０６０℃、約１０６１℃、約１０６２℃、約１０６３℃、約１０６４℃、約１０６５℃、約１０６６℃、約１０６７℃、約１０６８℃、約１０６９℃、約１０７０℃、約１０７１℃、約１０７２℃、約１０７３℃、約１０７４℃、約１０７５℃、約１０７６℃、約１０７７℃、約１０７８℃、約１０７９℃、約１０８０℃、約１０８１℃、約１０８４℃、約１０８５℃、約１０９０℃、約１０９５℃、約１１００℃、約１１０５℃、約１１１０℃、約１１１５℃、約１１２０℃、約１１２５℃、約１１２９℃、約１１３０℃などであることがある。
【００５６】
第１のガラス物品１１０は、８６１℃、８６２℃、８６３℃、８６４℃、８６５℃、８６６℃、８６７℃、８６８℃、８６９℃、８７０℃、８７１℃、８７２℃、８７３℃、８７４℃、８７５℃、８７６℃、８７７℃、８７８℃、８７９℃など、約８６０℃から約８８０℃、並びにそれらの間の全ての範囲、部分的範囲、および値である、高温粘度（ＨＴＶ）データへのフルチャーフィッティングにより測定される、２００ｋＰ温度（すなわち、第１のガラス物品１１０が２００ｋＰの粘度を有する温度）を有する。さらに、第２のガラス物品１２０は、約１０１０℃から約１１００℃、例えば、約１０１０℃から約１０９０℃、約１０１０℃から約１０８０℃、約１０１０℃から約１０７０℃、約１０１０℃から約１０６０℃、約１０１０℃から約１０６０℃、約１０１０℃から約１０５０℃、約１０１０℃から約１０４０℃、約１０１０℃から約１０３０℃、約１０１５℃から約１０５０℃、約１０１５℃から約１０４５℃、約１０１５℃から約１０４０℃、約１０１５℃から約１０３５℃、約１０２０℃から約１０４０℃、並びにそれらの間の全ての範囲、部分的範囲、および値である、２００ｋＰ温度を有する。例えば、第２のガラス物品１２０の２００ｋＰ粘度は、約１０１０℃以上、約１０２０℃以上、約１０３０℃以上、約１０４０℃以上、約１０５０℃以上などであることがある。さらに、第２のガラス物品１２０の２００ｋＰ粘度は、約１０１０℃、約１０１５℃、約１０１９℃、約１０２０℃、約１０２１℃、約１０２２℃、約１０２３℃、約１０２４℃、約１０２５℃、約１０２６℃、約１０２７℃、約１０２８℃、約１０２９℃、約１０３０℃、約１０３１℃、約１０３２℃、約１０３３℃、約１０３４℃、約１０３５℃、約１０３６℃、約１０３７℃、約１０３８℃、約１０３９℃、約１０４０℃、約１０４１℃、約１０４５℃、約１０５０℃、約１０５５℃、約１０６０℃、約１０６０℃、約１０６５℃、約１０７０℃、約１０７５℃、約１０８０℃、約１０８５℃、約１０９０℃、約１０９１℃、１０９５℃などであることがある。
【００５７】
第１のガラス物品１１０は、約９９１℃、９９２℃、９９３℃、９９４℃、９９５℃、９９６℃、９９７℃、９９８℃、１０００℃、１００１℃、１００２℃、１００３℃、１００４℃、１００５℃、１００６℃、１００７℃、１００８℃、１００９℃、１０１０℃、１０１１℃、１０１２℃、１０１３℃、１０１４℃、１０１５℃、１０１６℃、１０１７℃、１０１８℃、１０１９℃、１０２０℃、１０２１℃、１０２２℃、１０２３℃、１０２４℃、１０２５℃、１０２６℃、１０２７℃、１０２８℃、１０２９℃など、約９９０℃から約１０３０℃、例えば、約１０００℃から約１０２０℃、約１００５℃から約１０１５℃、並びにそれらの間の全ての範囲、部分的範囲、および値の液相温度（すなわち、第１のガラス物品１１０が完全に液体である最低温度）を有する。さらに、第２のガラス物品１２０は、８３０℃、８３５℃、８４０℃、８４５℃、８５０℃、８５５℃、８６０℃、８６５℃、８７０℃、８７５℃、８８０℃、８８５℃、８９０℃、８９５℃、９００℃、９０５℃、９１０℃、９１５℃、９２０℃、９２５℃、９３０℃、９３５℃、９４０℃、９４５℃、９５０℃、９５５℃、９６０℃、９６５℃、９７０℃、９７５℃、９８０℃、９８５℃、９９０℃、９９５℃、１０００℃、１００５℃、１０１０℃、１０１５℃、１０２０℃、１０２５℃、１０３０℃、１０３５℃、１０４０℃、１０４５℃、１０５０℃、１０５５℃、１０６０℃、１０６５℃、１０７０℃、１０７５℃、１０８０℃、１０８５℃、１０９０℃、１０９５℃、１１００℃、１１０５℃、１１１０℃、１１１５℃、１１２０℃、１１２５℃、１１３０℃、１１３５℃、１１４０℃、１１４５℃など、約８２５℃から約１１５０℃、例えば、約８２５℃から約１０５０℃、約８２５℃から約９５０℃、約９００℃から約１１００℃、約９００℃から約１０００℃などの液相温度を有する。
【００５８】
いくつかの実施の形態において、第１のガラス物品１１０は、約１０ｋＰから約２０ｋＰ、例えば、約１１ｋＰ、１２ｋＰ、１３ｋＰ、１４ｋＰ、１５ｋＰ、１６ｋＰ、１７ｋＰ、１８ｋＰ、１９ｋＰなどの液相温度での粘度を有する。さらに、第２のガラス物品１２０は、約３０ｋＰから約１００００ｋＰ、例えば、約５０ｋＰから約１００００ｋＰ、約１００ｋＰから約１００００ｋＰ、約２５０ｋＰから約１００００ｋＰ、約２５０ｋＰから約９０００ｋＰ、約２５０ｋＰから約７５００ｋＰ、約２５０ｋＰから約５０００ｋＰ、約２５０ｋＰから約３０００ｋＰ、約２５０ｋＰから約２５００ｋＰ、約２５０ｋＰから約２０００ｋＰ、約２５０ｋＰから約１０００ｋＰ、約５００ｋＰから約２０００ｋＰなどの液相温度での粘度を有する。いくつかの実施の形態において、第２のガラス物品１２０は、約５０ｋＰ以上、１００ｋＰ以上、２００ｋＰ以上、３００ｋＰ以上、４００ｋＰ以上、５００ｋＰ以上、６００ｋＰ以上、７５０ｋＰ以上、１０００ｋＰ以上、２０００ｋＰ以上などの液相温度での粘度を有する。例えば、第２のガラス物品１２０は、約４０ｋＰ、５０ｋＰ、５３ｋＰ、５５ｋＰ、６０ｋＰ、７５ｋＰ、９０ｋＰ、９６ｋＰ、１００ｋＰ、１２５ｋＰ、１４５ｋＰ、１５０ｋＰ、２００ｋＰ、２５０ｋＰ、２７９ｋＰ、３００ｋＰ、３３６ｋＰ、３５０ｋＰ、３８５ｋＰ、４００ｋＰ、４２２ｋＰ、４５０ｋＰ、５００ｋＰ、５５０ｋＰ、６００ｋＰ、７５０ｋＰ、８００ｋＰ、８５０ｋＰ、８９２ｋＰ、９００ｋＰ、１０００ｋＰ、１２５０ｋＰ、１５００ｋＰ、１７５０ｋＰ、１９００ｋＰ、１９２４ｋＰ、１９２６ｋＰ、２０００ｋＰ、２２５０ｋＰ、２３１２ｋＰ、２５００ｋＰ、３０００ｋＰ、３５００ｋＰ、４０００ｋＰ、４２５０ｋＰ、４５００ｋＰ、４７５０ｋＰ、５０００ｋＰ、５２５０ｋＰ、５５００ｋＰ、５７５０ｋＰ、６０００ｋＰ、６２５０ｋＰ、６５００ｋＰ、６７５０ｋＰ、７０００ｋＰ、７２５０ｋＰ、７５００ｋＰ、７７５０ｋＰ、８０００ｋＰ、８２５０ｋＰ、８５００ｋＰ、８７５０ｋＰ、８９６５ｋＰ、９０００ｋＰ、９０４１ｋＰ、９２５０ｋＰ、９５００ｋＰ、９７５０ｋＰ、１００００ｋＰなどの液相温度での粘度を有することがある。
【００５９】
１つ以上の実施の形態において、第１のガラス物品１１０は、約６×１０１０ポアズから約１×１０１１ポアズ、並びにそれらの間の全ての範囲、部分的範囲、および値、例えば、約６．１×１０１０ポアズ、６．２×１０１０ポアズ、６．３×１０１０ポアズ、６．５×１０１０ポアズ、６．５５×１０１０ポアズ、６．５７×１０１０ポアズ、６．６×１０１０ポアズ、６．７×１０１０ポアズ、６．８×１０１０ポアズ、６．９×１０１０ポアズなどの、６００℃での粘度を有する。第１のガラス物品１１０は、約１０から約１１、並びにそれらの間の全ての範囲、部分的範囲、および値、例えば、約１０．１、１０．２、１０．３、１０．４、１０．５、１０．６、１０．７、１０．８、１０．８２、１０．８５、１０．９などの、６００℃での対数粘度を有する。
【００６０】
１つ以上の実施の形態において、第２のガラス物品１２０は、約９×１０１０ポアズから約３×１０１２ポアズ、並びにそれらの間の全ての範囲、部分的範囲、および値、例えば、約９×１０１０ポアズから約１．５×１０１２ポアズ、約９×１０１０ポアズから約９×１０１１ポアズ、約９×１０１０ポアズから約５×１０１１ポアズ、約９×１０１０ポアズから約３×１０１１ポアズ、約９×１０１０ポアズから約２×１０１１ポアズ、およびそれらの間の全ての範囲と部分的範囲、例えば、約９．２５×１０１０ポアズ、約９．５×１０１０ポアズ、約９．７５×１０１０ポアズ、約１×１０１１ポアズ、約１．２×１０１１ポアズ、約１．２５×１０１１ポアズ、約１．４３×１０１１ポアズ、約１．５×１０１１ポアズ、約１．７５×１０１１ポアズ、約１．９２×１０１１ポアズ、約２×１０１１ポアズ、約２．５×１０１１ポアズ、約２．８５×１０１１ポアズ、約３×１０１１ポアズ、約３．５×１０１１ポアズ、約４×１０１１ポアズ、約４．５×１０１１ポアズ、約４．６９×１０１１ポアズ、約５×１０１１ポアズ、約５．５×１０１１ポアズ、約６×１０１１ポアズ、約６．５×１０１１ポアズ、約７×１０１１ポアズ、約７．５×１０１１ポアズ、約７．８６×１０１１ポアズ、約８×１０１１ポアズ、約８．５×１０１１ポアズ、約９×１０１１ポアズ、約９．５×１０１１ポアズ、約１×１０１２ポアズ、約１．２５×１０１２ポアズ、約１．３２×１０１２ポアズ、約１．５×１０１２ポアズ、約１．７５×１０１２ポアズ、約２×１０１２ポアズ、約２．１×１０１２ポアズ、約２．２５×１０１２ポアズ、約２．５×１０１２ポアズ、約２．７５×１０１２ポアズなどの、６００℃での粘度を有する。
【００６１】
ここに用いられているように、粘度比は、第１のガラス物品１１０の粘度（Ｖ１）と第２のガラス物品１２０の粘度（Ｖ２）との比であり、これは、Ｖ２／Ｖ１と数学的に記載することができる。さらに、その粘度比は、様々な温度で測定されることがある。６００℃での粘度比は、約１から約５００、例えば、約１から約２５０、約１から約２００、約１から約１５０、約１から約１００、約１から約５０、約１から約４０、約１から約３５、約１から約３０、約１から約２５、約１から約２０、約１から約１５、約１から約１０、約１から約９、約１から約８、約１から約７、約１から約６、約１から約５、約１から約４、約１から約３、約１から約２などであることがある。
【００６２】
第２のガラス物品１２０は、約１０．５から約１２．５、約１０．５から約１２、約１０．５から約１１．５、約１０．５から約１１、並びにそれらの間の全ての範囲、部分的範囲、および値、例えば、約１０．６、１０．６３、１０．７、１０．７４、１０．８、１０．９、１０．９２、１１、１１．１、１１．２、１１．３、１１．４、１１．４５、１１．５、１１．６、１１．６７、１１．７、１１．８、１１．９、１２、１２．１、１２．１２、１２．２、１２．３、１２．３２、１２．４などの、６００℃での対数粘度を有する。さらに、ここに用いられているように、対数粘度比は、第１のガラス物品１１０の対数粘度（ｌｏｇＶ１）と第２のガラス物品１２０の対数粘度（ｌｏｇＶ２）の比であり、ここれは、ｌｏｇＶ２／ｌｏｇＶ１と数学的に記載することができる。さらに、対数粘度比は、様々な温度で測定されることがある。６００℃での対数粘度比は、約１から約３、約１から約２．５、約１から約２、約１から約１．５、約１から約１．４、約１から約１．３、約１から約１．２、約１から約１．１などであることがある。
【００６３】
１つ以上の実施の形態において、第１のガラス物品１１０は、約１．５×１０１０ポアズから約３×１０１０ポアズ、並びにそれらの間の全ての範囲、部分的範囲、および値、例えば、約１．６×１０１０ポアズ、１．７×１０１０ポアズ、１．８×１０１０ポアズ、１．９×１０１０ポアズ、１．９５×１０１０ポアズ、１．９７×１０１０ポアズ、２×１０１０ポアズ、２．１×１０１０ポアズ、２．２×１０１０ポアズ、２．３×１０１０ポアズ、２．４×１０１０ポアズ、２．５×１０１０ポアズ、２．６×１０１０ポアズ、２．７×１０１０ポアズ、２．８×１０１０ポアズ、２．９×１０１０ポアズ、などの、６１５℃での粘度を有する。第１のガラス物品１１０は、約１０から約１１、並びにそれらの間の全ての範囲、部分的範囲、および値、例えば、約１０．１、１０．２、１０．２９、１０．３、１０．４、１０．５、１０．６、１０．７、１０．８、１０．８５、１０．９などの、６１５℃での対数粘度を有する。
【００６４】
１つ以上の実施の形態において、第２のガラス物品１２０は、約４×１０１０ポアズから約６×１０１２ポアズ、約４×１０１０ポアズから約３．５×１０１２ポアズ、約４×１０１０ポアズから約１．５×１０１１ポアズ、約４×１０１０ポアズから約５×１０１１ポアズ、約４×１０１０ポアズから約２×１０１１ポアズ、約４×１０１０ポアズから約１×１０１１ポアズ、約４×１０１０ポアズから約９×１０１０ポアズ、約４×１０１０ポアズから約６．５×１０１２ポアズ、およびそれらの間の全ての範囲と部分的範囲、例えば、約４．２２×１０１０ポアズ、約４．５×１０１０ポアズ、約５×１０１０ポアズ、約５．４２×１０１０ポアズ、約５．５×１０１０ポアズ、約６×１０１０ポアズ、約６．２９×１０１０ポアズ、約６．３５×１０１０ポアズ、約６．５×１０１０ポアズ、約７×１０１０ポアズ、約７．５×１０１０ポアズ、約８×１０１０ポアズ、約８．２５×１０１０ポアズ、約８．３５×１０１０ポアズ、約８．５×１０１０ポアズ、約９×１０１０ポアズ、約９．５×１０１０ポアズ、約１×１０１１ポアズ、約１．２３×１０１１ポアズ、約１．５×１０１１ポアズ、約１．９２×１０１１ポアズ、約２×１０１１ポアズ、約２．０４×１０１１ポアズ、約２．５×１０１１ポアズ、約３×１０１１ポアズ、約３．１７×１０１１ポアズ、約３．５×１０１１ポアズ、約３．７９×１０１１ポアズ、約４×１０１１ポアズ、約４．５×１０１１ポアズ、約５×１０１１ポアズ、約５．５×１０１１ポアズ、約６×１０１１ポアズ、約６．５×１０１１ポアズ、約７．５×１０１１ポアズ、約８×１０１１ポアズ、約８．５×１０１１ポアズ、約９×１０１１ポアズ、約９．５×１０１１ポアズ、約１×１０１２ポアズ、約１．２４×１０１２ポアズ、１．５×１０１２ポアズ、約２×１０１２ポアズ、２．５×１０１２ポアズ、約３×１０１２ポアズ、３．０４×１０１２ポアズ、約３．５×１０１２ポアズ、４×１０１２ポアズ、約４．５×１０１２ポアズ、約５×１０１２ポアズ、約５．０７×１０１２ポアズ、約５．５×１０１２ポアズ、約５．５５×１０１２ポアズ、約６×１０１２ポアズ、約６．５×１０１２ポアズ、約７×１０１２ポアズ、約７．５×１０１２ポアズなど、約４×１０１０ポアズから約８×１０１２ポアズの６１５℃での粘度を有する。
【００６５】
いくつかの実施の形態において、６１５℃での粘度比は、約１から約４５０、例えば、約１から約２５０、約１から約２００、約１から約１５０、約１から約１００、約１から約５０、約１から約４０、約１から約３５、約１から約３０、約１から約２５、約１から約２０、約１から約１５、約１から約１０、約１から約９、約１から約８、約１から約７、約１から約６、約１から約５、約１から約４、約１から約３、約１から約２．５などであることがある。
【００６６】
第２のガラス物品１２０は、約１０．５から約１２．５、約１０．５から約１２、約１０．５から約１１．５、約１０．５から約１１、並びにそれらの間の全ての範囲、部分的範囲、および値、例えば、約１０．６、１０．６３、１０．７、１０．７４、１０．８、１０．９、１０．９２、１１、１１．０９、１１．１、１１．２、１１．２８、１１．３、１１．３１、１１．４、１１．５、１１．５８、１１．６、１１．６７、１１．７、１１．７１、１１．７４、１１．８、１１．８８、１１．９、１２、１２．０９、１２．１、１２．１２、１２．２、１２．３、１２．３２、１２．４、１２．４５、１２．４８などの６１５℃での対数粘度を有する。さらに、６１５℃での対数粘度比は、約１から約３、約１から約２．５、約１から約２、約１から約１．５、約１から約１．４、約１から約１．３、約１から約１．２、約１から約１．１などであることがある。
【００６７】
１つ以上の実施の形態において、第１のガラス物品１１０は、約５．５×１０９ポアズから約７．５×１０９ポアズ、並びにそれらの間の全ての範囲、部分的範囲、および値、例えば、約５．６×１０９ポアズ、５．７×１０９ポアズ、５．８×１０９ポアズ、５．９×１０９ポアズ、６．０×１０９ポアズ、６．１×１０９ポアズ、６．２×１０９ポアズ、６．３×１０９ポアズ、６．４×１０９ポアズ、６．５×１０９ポアズ、６．６×１０９ポアズ、６．７×１０９ポアズ、６．８×１０９ポアズ、６．９×１０９ポアズ、７．０×１０９ポアズ、７．１×１０９ポアズ、７．２×１０９ポアズ、７．３×１０９ポアズ、７．４×１０９ポアズなどの、６３０℃での粘度を有する。さらに、第１のガラス物品１１０は、約９．５から約１０．５、並びにそれらの間の全ての範囲、部分的範囲、および値、例えば、約９．５５、９．６、９．６５、９．７、９．７５、９．８、９．８１、９．８５、９．９、９．９５、１０、１０．０５、１０．１、１０．１５、１０．２、１０．２５、１０．３、１０．３５、１０．４、１０．４５などの、６３０℃での対数粘度を有する。
【００６８】
１つ以上の実施の形態において、第２のガラス物品１２０は、約１．５×１０１０ポアズから約３×１０１１ポアズ、約１．５×１０１０ポアズから約２×１０１１ポアズ、約１．５×１０１０ポアズから約１×１０１１ポアズ、約１．５×１０１０ポアズから約９×１０１０ポアズ、約１．５×１０１０ポアズから約３×１０１０ポアズ、約１．５×１０１０ポアズから約４×１０１０ポアズ、約１．５×１０１０ポアズから約３×１０１０ポアズ、約２×１０１０ポアズから約４×１０１０ポアズ、約２×１０１０ポアズから約３×１０１０ポアズ、約２．５×１０１０ポアズから約４×１０１０ポアズ、約２．５×１０１０ポアズから約３．５×１０１０ポアズ、並びにそれらの間の全ての範囲、部分的範囲、および値、例えば、約１．７５×１０１０ポアズ、約２×１０１０ポアズ、約２．１×１０１０ポアズ、約２．２×１０１０ポアズ、約２．３×１０１０ポアズ、約２．４×１０１０ポアズ、約２．５×１０１０ポアズ、約２．６×１０１０ポアズ、約２．７×１０１０ポアズ、約２．８×１０１０ポアズ、約２．９×１０１０ポアズ、約３×１０１０ポアズ、約３．１×１０１０ポアズ、約３．２×１０１０ポアズ、約３．３×１０１０ポアズ、約３．４×１０１０ポアズ、約３．５×１０１０ポアズ、３．６×１０１０ポアズ、３．７×１０１０ポアズ、３．８×１０１０ポアズ、３．９×１０１０ポアズ、４×１０１０ポアズ、４．２５×１０１０ポアズ、４．５×１０１０ポアズ、４．７５×１０１０ポアズ、５×１０１０ポアズ、５．２５×１０１０ポアズ、５．５×１０１０ポアズ、５．７５×１０１０ポアズ、６×１０１０ポアズ、７×１０１０ポアズ、８×１０１０ポアズ、９×１０１０ポアズ、１×１０１１ポアズ、２×１０１１ポアズ、３×１０１１ポアズ、４×１０１１ポアズ、５×１０１１ポアズ、６×１０１１ポアズ、７×１０１１ポアズ、８×１０１１ポアズ、９×１０１１ポアズ、１×１０１２ポアズ、２×１０１２ポアズ、３×１０１２ポアズなど、約１．５×１０１０ポアズから約３×１０１２ポアズの６３０℃での粘度を有する。
【００６９】
いくつかの実施の形態において、６３０℃での粘度比は、約１から約４２５、例えば、約１から約２５０、約１から約１７５、約１から約１００、約１から約５０、約１から約４０、約１から約３５、約１から約３０、約１から約２５、約１から約２０、約１から約１５、約１から約１０、約１から約９、約１から約８、約１から約７、約１から約６、約１から約５、約１から約４、約２から約１０、約２から約６、約２から約５、約３から約６などであることがある。
【００７０】
さらに、第２のガラス物品１２０は、約１０から約１２．５、約１０から約１２、約１０から約１１．５、約１０から約１１、約１０から１０．７５、約１０から１０．５、並びにそれらの間の全ての範囲、部分的範囲、および値、例えば、約１０．１、１０．２、１０．３、１０．４、１０．４１、１０．４５、１０．４６、１０．４７、１０．５、１０．５５、１０．５８、１０．６、１０．７５、１０．９、１０．９２、１０．９６、１１、１１．１、１１．１３、１１．１９、１１．３、１１．３１、１１．３３、１１．４、１１．４５、１１．５、１１．７５、１２、１２．０１、１２．２５、１２．４２などの６３０℃での対数粘度を有する。さらに、６３０℃での粘度比は、約１から約２、約１から約１．５、約１から約１．４、約１から約１．３、約１から約１．２５、約１から約１．２、約１から約１．１５、約１から約１．１３、約１から約１．１、約１から約１．０９、約１から約１．０７５などであることがある。
【００７１】
いくつかの実施の形態において、第１のガラス物品１１０は、約−０．０１から約−０．０２、並びにそれらの間の全ての範囲、部分的範囲、および値、例えば、約−０．０１０５、−０．０１１、−０．０１１５、−０．０１２、−０．０１２５、−０．０１３、−０．０１３５、−０．０１４、−０．０１４５、−０．０１５、−０．０１５５、−０．０１６、−０．０１６５、−０．０１７、−０．０１７５、−０．０１８、−０．０１８５、−０．０１９、−０．０１９５などの１００ｋＰでのｄ（ｌｏｇ粘度）／ｄＴを有する。いくつかの実施の形態において、第２のガラス物品１２０は、約−０．００６から約−０．００９、並びにそれらの間の全ての範囲、部分的範囲、および値、例えば、約−０．００６４、−０．００６５、−０．００６９、−０．００７、−０．００７１、−０．００７２、−０．００７５、−０．００７７、−０．００７９、−０．００８、−０．００８４、−０．００８５、−０．００８６などの１００ｋＰでのｄ（ｌｏｇ粘度）／ｄＴを有する。
【００７２】
１つ以上の実施の形態において、第１のガラス物品１１０および／または第２のガラス物品１２０は、例えば、化学的に、機械的に、および／または熱的に、強化されることがある。いくつかの実施の形態において、第１のガラス物品１１０は、第２のガラス物品１２０と同じまたは異なる様式で強化されることがある。いくつかの実施の形態において、第１のガラス物品１１０および／または第２のガラス物品１２０は、圧縮応力領域および引張応力を示す中央領域を作るように、その物品の部分の間の熱膨張係数の不一致を利用することによって、機械的に強化されることがある。いくつかの実施の形態において、そのガラス物品は、ガラスを、ガラス転移点より低い温度に加熱し、次いで、急冷することによって、熱的に強化されることがある。さらに、いくつかの実施の形態において、前記ガラス物品は、イオン交換により化学強化されることがある。イオン交換過程において、ガラス物品の表面またはその近くにあるイオンは、同じ価数または酸化状態を有するより大きいイオンにより置換される−すなわち、交換される。ガラス物品がアルカリアルミノケイ酸塩ガラスから作られている実施の形態において、その物品の表面層中のイオンおよびより大きいイオンは、Ｌｉ＋、Ｋａ＋、Ｋ＋、Ｒｂ＋、およびＣｓ＋などの一価のアルカリ金属陽イオンである。あるいは、表面層中の一価陽イオンは、Ａｇ＋などの、アルカリ金属陽イオン以外の一価陽イオンにより置換されてもよい。そのような実施の形態において、ガラス物品中へと交換される一価イオン（または陽イオン）により、応力が生じる。
【００７３】
ここで図５を参照すると、ここに記載された積層板１００は、車両２００の構成部材であることがある。車両２００は、内部を画成する車体２１０、その内部と連通する少なくとも１つの開口２２０、およびその開口内に配置された窓を備え、その窓は、ここに記載された積層板１００から作られる。いくつかの実施の形態において、積層板１００の第２のガラス物品１２０は車両の内部に面し、第１のガラス物品１１０は車両の外部に面する。例えば、積層板１００は、車両２００の横窓、フロントガラス、リヤ・ウィンドウ、窓、バックミラー、およびサンルーフとして使用されることがある。追加の例として、積層板１００は、車両２００の内部にある内部パーティション（図示せず）を形成することがある、または車両２００の外面に配置され、エンジンブロックカバー、ヘッドライトカバー、テールライトカバー、ドアパネルカバー、またはピラーカバーを形成することがある。さらに、車両２００は、内部表面（示されていないが、ドアトリム、シートバック、ドアパネル、ダッシュボード、センターコンソール、床板、バックミラーおよびピラーを含むであろう）を含み、ここに記載された積層板１００が、内部表面に配置されることがある。車両２００としては、自動車、鉄道で使用される全車両、汽車、ボート、船舶、航空機、ヘリコプター、ドローン、宇宙船などが挙げられるであろう。他の実施の形態において、ここに記載された積層板１００は、建築用途、例えば、１つ以上の実施の形態による積層板またはガラス物品を少なくとも部分的に使用して形成された、手すり、階段、装飾パネルまたは壁のカバリング、防音パネルまたはカバー、柱、パーティション、エレベータのかご、家庭用具、窓、家具、および他の用途に使用されることがある。
【実施例】
【００７４】
様々な実施の形態を、以下の実施例によりさらに解明する。
【００７５】
実施例１
実施例１は、本開示の１つ以上の実施の形態による、ソーダ石灰ガラスの例示のガラス組成である。実施例１のガラス組成（モル％）が、いくつかある性質の中で特に、歪み点温度、徐冷点温度、軟化点温度、密度、ＣＴＥ、３５キロポアズ（ｋＰ）の粘度での温度、１００ｋＰの粘度での温度、２００ｋＰの粘度での温度と共に表１に与えられている。いくつかの実施の形態において、実施例１の例示のソーダ石灰ガラスは、ここに記載された第１のガラス物品１１０を構成することがある。
【００７６】
【表１】
2021521086.tif 000003
【００７７】
実施例２〜１７
実施例２〜１７は、本開示の１つ以上の実施の形態による、アルミノケイ酸塩ガラスの例示のガラス組成である。実施例２〜１７のガラス組成（モル％）が、いくつかある性質の中で特に、歪み点温度、徐冷点温度、軟化点温度、密度、ＣＴＥ、３５キロポアズ（ｋＰ）の粘度での温度、１００ｋＰの粘度での温度、２００ｋＰの粘度での温度と共に表２に与えられている。表２は、実施例１（すなわち、表１のソーダ石灰ガラス）と実施例２〜１７のガラス組成の各々との間の粘度比、並びに実施例１（すなわち、表１のソーダ石灰ガラス）と実施例２〜１７のガラス組成の各々との間の対数粘度比も含む。さらに、いくつかの実施の形態において、実施例２〜１７の例示のアルミノケイ酸塩ガラスは、ここに記載された第２のガラス物品１２０を構成することがある。
【００７８】
【表２−１】
2021521086.tif 000004
【００７９】
【表２−２】
2021521086.tif 000005
【００８０】
【表２−３】
2021521086.tif 000006
【００８１】
ここで図６を参照すると、グラフ６０は、表１および２に記載された例示のガラス組成物のいくつかに関する、軟化点、徐冷点、および関係（ＴＡ＋ＴＳ）／２を示す。具体的に、線６１は、表１からの例示のガラス組成物１の軟化点を示し、これは、ここに記載された実施の形態における第１のガラス物品１１０であることがある。さらに、線６３は、表１からの例示のガラス組成物１の徐冷点を示し、線６５は、表１からの例示のガラス組成物１の関係（ＴＡ＋ＴＳ）／２を示す。データ点６２（菱形により表される）は、Ｘ軸に沿って列挙された、表２の様々な例示のガラス組成物の軟化点を示し、その各々のガラス組成物は、ここに記載された実施の形態における第２のガラス物品１２０であることがある。データ点６４（三角形により表される）は、Ｘ軸に沿って列挙された、表２の様々な例示のガラス組成物の徐冷点を示し、その各々のガラス組成物は、ここに記載された実施の形態における第２のガラス物品１２０であることがある。さらに、データ点６６は、Ｘ軸に沿って列挙された、表２の様々な例示のガラス組成物の関係（ＴＡ＋ＴＳ）／２を示し、その各々のガラス組成物は、ここに記載された実施の形態における第２のガラス物品１２０であることがある。
【００８２】
ここで図７を参照すると、グラフ７０は、表１の実施例１に列挙されたガラス組成物から作られた例示の第１のガラス物品１１０と、Ｘ軸に沿って列挙された、表２の様々な例示のガラス組成物から作られた例示の第２のガラス物品１２０との間のミリメートル（ｍｍ）で表された間隙距離を示す。例えば、例示の組成物１と例示の組成物４との間の間隙距離は約１２．１ｍｍであり、例示の組成物１と例示の組成物６との間の間隙距離は約９ｍｍであり、例示の組成物１と例示の組成物８との間の間隙距離は約６．２ｍｍであり、例示の組成物１と例示の組成物１０との間の間隙距離は約２．５ｍｍであり、例示の組成物１と例示の組成物１２との間の間隙距離は約０．２ｍｍであり、例示の組成物１と例示の組成物１５との間の間隙距離は約０．２ｍｍであり、例示の組成物１と例示の組成物１６との間の間隙距離は約０．３ｍｍであり、例示の組成物１と例示の組成物１７との間の間隙距離は約０．２ｍｍである。
【００８３】
本開示の態様（１）によれば、積層板が提供される。この積層板は、第１の厚さ、第１の徐冷点（ＴＡ１）、および第１の軟化点（ＴＳ１）を有する第１のガラス物品；第２の厚さ、第２の徐冷点（ＴＡ２）、および第２の軟化点（ＴＳ２）を有する第２のガラス物品；および第１のガラス物品と第２のガラス物品との間に配置された中間層を備え、第１の厚さは第２の厚さより厚く、第２の徐冷点（ＴＡ２）は第１の徐冷点（ＴＡ１）以下であり、第２の軟化点（ＴＳ２）は第１の軟化点（ＴＳ１）より高い。
【００８４】
本開示の態様（２）によれば、前記第１のガラス物品が第１の垂下深さを有し、前記第２のガラス物品が第２の垂下深さを有し、第１の垂下深さは第２の垂下深さの５％以内にある、態様（１）の積層板が提供される。
【００８５】
本開示の態様（３）によれば、前記第１のガラス物品が第１の弓状表面を含み、前記第２のガラス物品が第２の弓状表面を含み、第１の弓状表面および第２の弓状表面は、第１のガラス物品が第２のガラス物品と接触するように積み重ねられたときに、第１のガラス物品と第２のガラス物品との間の間隙距離が約１ｍｍ以下であるような形状である、態様（１）または（２）の積層板が提供される。
【００８６】
本開示の態様（４）によれば、前記第２のガラス物品のガラス組成が、約６４モル％から約７２モル％の範囲の量のＳｉＯ２、約８モル％から約１３モル％の範囲の量のＡｌ２Ｏ３、約１モル％から約３モル％の範囲の量のＰ２Ｏ５、および約０モル％から約２モル％の範囲の量のＭｇＯを含む、態様（１）〜（３）のいずれかの積層板が提供される。
【００８７】
本開示の態様（５）によれば、前記第２のガラス物品のガラス組成が、約４モル％から約８モル％の範囲の量のＮａ２Ｏをさらに含む、態様（４）の積層板が提供される。
【００８８】
本開示の態様（６）によれば、前記ガラス組成が、約０モル％から約１．５モル％の範囲の量のＫ２Ｏをさらに含む、態様（４）または（５）の積層板が提供される。
【００８９】
本開示の態様（７）によれば、前記第２のガラス物品のガラス組成が、約７モル％から約１０モル％の範囲の量のＢ２Ｏ３をさらに含む、態様（４）〜（６）のいずれかの積層板が提供される。
【００９０】
本開示の態様（８）によれば、前記第２のガラス物品のガラス組成が、約３モル％から約６モル％の範囲の量のＬｉ２Ｏをさらに含む、態様（４）〜（７）のいずれかの積層板が提供される。
【００９１】
本開示の態様（９）によれば、前記第２のガラス物品のガラス組成が、約０モル％から約０．２５モル％の範囲の量のＳｎＯ２をさらに含む、態様（４）〜（８）のいずれかの積層板が提供される。
【００９２】
本開示の態様（１０）によれば、前記第２のガラス物品のガラス組成が、約５モル％から約２０モル％の範囲の総量でアルカリ金属酸化物を含む、態様（４）〜（９）のいずれかの積層板が提供される。
【００９３】
本開示の態様（１１）によれば、前記第２のガラス物品が、約５０ｋＰ以上の、液相温度での粘度を有する、態様（１）〜（１０）のいずれかの積層板が提供される。
【００９４】
本開示の態様（１２）によれば、前記第２のガラス物品が、約５００ｋＰ以上の、液相温度での粘度を有する、態様（１）〜（１１）のいずれかの積層板が提供される。
【００９５】
本開示の態様（１３）によれば、前記第１のガラス物品がソーダ石灰ガラスから作られている、態様（１）〜（１２）のいずれかの積層板が提供される。
【００９６】
本開示の態様（１４）によれば、前記第２のガラス物品が、アルカリアルミノケイ酸塩ガラス、アルカリ含有ホウケイ酸ガラス、アルカリアルミノリンケイ酸塩ガラス、またはアルカリアルミノホウケイ酸塩ガラスから作られている、態様（１）〜（１３）のいずれかの積層板が提供される。
【００９７】
本開示の態様（１５）によれば、前記第１の厚さが約１ｍｍから約３ｍｍである、態様（１）〜（１４）のいずれかの積層板が提供される。
【００９８】
本開示の態様（１６）によれば、前記第１の厚さが約２ｍｍから約２．５ｍｍである、態様（１５）の積層板が提供される。
【００９９】
本開示の態様（１７）によれば、前記第２の厚さが約０．２ｍｍから約１ｍｍである、態様（１）〜（１６）のいずれかの積層板が提供される。
【０１００】
本開示の態様（１８）によれば、前記第２の厚さが約０．５ｍｍから約０．８ｍｍである、態様（１７）の積層板が提供される。
【０１０１】
本開示の態様（１９）によれば、前記第２のガラス物品が、約１１２５℃から約１１６５℃の、３５ｋＰの粘度での温度を有する、態様（１）〜（１８）のいずれかの積層板が提供される。
【０１０２】
本開示の態様（２０）によれば、前記第２のガラス物品が、約１０６０℃から約１０８５℃の、１００ｋＰの粘度での温度を有する、態様（１）〜（１９）のいずれかの積層板が提供される。
【０１０３】
本開示の態様（２１）によれば、前記第２のガラス物品が、約１０１５℃から約１０４０℃の、２００ｋＰの粘度での温度を有する、態様（１）〜（２０）のいずれかの積層板が提供される。
【０１０４】
本開示の態様（２２）によれば、前記第２のガラス物品が強化されている、態様（１）〜（２１）のいずれかの積層板が提供される。
【０１０５】
本開示の態様（２３）によれば、前記第２のガラス物品が化学強化されている、態様（２２）の積層板が提供される。
【０１０６】
本開示の態様（２４）によれば、前記第１の徐冷点が約５３５℃から約５５０℃であり、前記第２の徐冷点が約５２０℃から約５３５℃である、態様（１）〜（２３）のいずれかの積層板が提供される。
【０１０７】
本開示の態様（２５）によれば、前記第１のガラス物品が、約４９５℃から約５０５℃の第１の歪み点を有し、前記第２のガラス物品が、約４７０℃から約４９０℃の第２の歪み点を有する、態様（１）〜（２４）のいずれかの積層板が提供される。
【０１０８】
本開示の態様（２６）によれば、前記第１の軟化点が約７１５℃から約７３５℃であり、前記第２の軟化点が約７７０℃から約８１０℃である、態様（１）〜（２５）のいずれかの積層板が提供される。
【０１０９】
本開示の態様（２７）によれば、前記第１のガラス物品が、約２．４ｇ／ｃｍ３から約２．６ｇ／ｃｍ３の密度を有し、前記第２のガラス物品が、約２．２ｇ／ｃｍ３から約２．４ｇ／ｃｍ３の密度を有する、態様（１）〜（２６）のいずれかの積層板が提供される。
【０１１０】
本開示の態様（２８）によれば、前記第１のガラス物品が、約８０×１０−７／℃から約９０×１０−７／℃のＣＴＥを有し、前記第２のガラス物品が、約５２×１０−７／℃から約６５×１０−７／℃のＣＴＥを有する、態様（１）〜（２７）のいずれかの積層板が提供される。
【０１１１】
本開示の態様（２９）によれば、前記第１の徐冷点と前記第１の軟化点との間の大きさの差が約１８０℃から約１８５℃であり、前記第２の徐冷点と前記第２の軟化点との間の大きさの差が約２４０℃から約２８０℃である、態様（１）〜（２８）のいずれかの積層板が提供される。
【０１１２】
本開示の態様（３０）によれば、（ＴＡ１＋ＴＳ１）／２≦（ＴＡ２＋ＴＳ２）／２≦（（（ＴＡ１＋ＴＳ１）／２）＋５０℃）である、態様（１）〜（２９）のいずれかの積層板が提供される。
【０１１３】
本開示の態様（３１）によれば、（ＴＡ１＋ＴＳ１）／２が約６２０℃から約６４０℃であり、（ＴＡ２＋ＴＳ２）／２が約６５０℃から約６７０℃である、態様（１）〜（３０）のいずれかの積層板が提供される。
【０１１４】
本開示の態様（３２）によれば、前記第１のガラス物品が、約−０．０１から約−０．０２の１００ｋＰでのｄ（ｌｏｇ粘度）／ｄＴを有し、前記第２のガラス物品が、約−０．００６から約−０．００９の１００ｋＰでのｄ（ｌｏｇ粘度）／ｄＴを有する、態様（１）〜（３１）のいずれかの積層板が提供される。
【０１１５】
本開示の態様（３３）によれば、前記第２のガラス物品が、約６４０℃から約６９０℃の垂下温度を有する、態様（１）〜（３２）のいずれかの積層板が提供される。
【０１１６】
本開示の態様（３４）によれば、前記中間層が、ポリビニルブチラール、音響用ポリビニルブチラール、イオノマー、エチレン酢酸ビニル、熱可塑性ポリウレタン、ポリエステル、ポリエチレンテレフタレート、またはその組合せから作られている、態様（１）〜（３３）のいずれかの積層板が提供される。
【０１１７】
本開示の態様（３５）によれば、前記積層板が乗物の開口内に配置され、該乗物が、内部を画成する本体をさらに備え、該開口が該内部と連通している、態様（１）〜（３４）のいずれかの積層板が提供される。
【０１１８】
本開示の態様（３６）によれば、前記第２のガラス物品が前記内部に面し、前記第１のガラス物品が前記乗物の外部に面する、態様（３５）の積層板が提供される。
【０１１９】
本開示の態様（３７）によれば、積層板が提供される。その積層板は、第１の厚さ、第１の徐冷点（ＴＡ１）、および第１の軟化点（ＴＳ１）を有する第１のガラス物品；第２の厚さ、第２の徐冷点（ＴＡ２）、および第２の軟化点（ＴＳ２）を有する第２のガラス物品；および第１のガラス物品と第２のガラス物品との間に配置された中間層を備え、第１の厚さは第２の厚さより厚く、第２の軟化点（ＴＳ２）は第１の軟化点（ＴＳ１）より高く、（ＴＡ１＋ＴＳ１）／２≦（ＴＡ２＋ＴＳ２）／２≦（（（ＴＡ１＋ＴＳ１）／２）＋５０℃）である。
【０１２０】
本開示の態様（３８）によれば、前記第１のガラス物品が第１の垂下深さを有し、前記第２のガラス物品が第２の垂下深さを有し、第１の垂下深さは第２の垂下深さの５％以内にある、態様（３７）の積層板が提供される。
【０１２１】
本開示の態様（３９）によれば、前記第１のガラス物品が第１の弓状表面を含み、前記第２のガラス物品が第２の弓状表面を含み、第１の弓状表面および第２の弓状表面は、第１のガラス物品が第２のガラス物品と接触するように積み重ねられたときに、第１のガラス物品と第２のガラス物品との間の間隙距離が約１ｍｍ以下であるような形状である、態様（３７）または（３８）の積層板が提供される。
【０１２２】
本開示の態様（４０）によれば、前記第２のガラス物品のガラス組成が、約６４モル％から約７２モル％の範囲の量のＳｉＯ２、約８モル％から約１３モル％の範囲の量のＡｌ２Ｏ３、約１モル％から約３モル％の範囲の量のＰ２Ｏ５、および約０モル％から約２モル％の範囲の量のＭｇＯを含む、態様（３７）〜（３９）のいずれかの積層板が提供される。
【０１２３】
本開示の態様（４１）によれば、前記第２のガラス物品のガラス組成が、約４モル％から約８モル％の範囲の量のＮａ２Ｏをさらに含む、態様（４０）の積層板が提供される。
【０１２４】
本開示の態様（４２）によれば、前記ガラス組成が、約０モル％から約１．５モル％の範囲の量のＫ２Ｏをさらに含む、態様（４０）または（４１）の積層板が提供される。
【０１２５】
本開示の態様（４３）によれば、前記第２のガラス物品のガラス組成が、約７モル％から約１０モル％の範囲の量のＢ２Ｏ３をさらに含む、態様（４０）〜（４２）のいずれかの積層板が提供される。
【０１２６】
本開示の態様（４４）によれば、前記第２のガラス物品のガラス組成が、約３モル％から約６モル％の範囲の量のＬｉ２Ｏをさらに含む、態様（４０）〜（４３）のいずれかの積層板が提供される。
【０１２７】
本開示の態様（４５）によれば、前記第２のガラス物品のガラス組成が、約０モル％から約０．２５モル％の範囲の量のＳｎＯ２をさらに含む、態様（４０）〜（４４）のいずれかの積層板が提供される。
【０１２８】
本開示の態様（４６）によれば、前記第２のガラス物品のガラス組成が、約５モル％から約２０モル％の範囲の総量でアルカリ金属酸化物を含む、態様（４０）〜（４５）のいずれかの積層板が提供される。
【０１２９】
本開示の態様（４７）によれば、前記第２のガラス物品が、約５０ｋＰ以上の、液相温度での粘度を有する、態様（３７）〜（４６）のいずれかの積層板が提供される。
【０１３０】
本開示の態様（４８）によれば、前記第２のガラス物品が、約５００ｋＰ以上の、液相温度での粘度を有する、態様（３７）〜（４７）のいずれかの積層板が提供される。
【０１３１】
本開示の態様（４９）によれば、前記第１のガラス物品がソーダ石灰ガラスから作られている、態様（３７）〜（４８）のいずれかの積層板が提供される。
【０１３２】
本開示の態様（５０）によれば、前記第２のガラス物品が、アルカリアルミノケイ酸塩ガラス、アルカリ含有ホウケイ酸ガラス、アルカリアルミノリンケイ酸塩ガラス、またはアルカリアルミノホウケイ酸塩ガラスから作られている、態様（３７）〜（４９）のいずれかの積層板が提供される。
【０１３３】
本開示の態様（５１）によれば、前記第１の厚さが約１ｍｍから約３ｍｍである、態様（３７）〜（５０）のいずれかの積層板が提供される。
【０１３４】
本開示の態様（５２）によれば、前記第１の厚さが約２ｍｍから約２．５ｍｍである、態様（５１）の積層板が提供される。
【０１３５】
本開示の態様（５３）によれば、前記第２の厚さが約０．２ｍｍから約１ｍｍである、態様（３７）〜（５２）のいずれかの積層板が提供される。
【０１３６】
本開示の態様（５４）によれば、前記第２の厚さが約０．５ｍｍから約０．８ｍｍである、態様（５３）の積層板が提供される。
【０１３７】
本開示の態様（５５）によれば、前記第２のガラス物品が、約１１２５℃から約１１６５℃の、３５ｋＰの粘度での温度を有する、態様（３７）〜（５４）のいずれかの積層板が提供される。
【０１３８】
本開示の態様（５６）によれば、前記第２のガラス物品が、約１０６０℃から約１０８５℃の、１００ｋＰの粘度での温度を有する、態様（３７）〜（５５）のいずれかの積層板が提供される。
【０１３９】
本開示の態様（５７）によれば、前記第２のガラス物品が、約１０１５℃から約１０４０℃の、２００ｋＰの粘度での温度を有する、態様（３７）〜（５６）のいずれかの積層板が提供される。
【０１４０】
本開示の態様（５８）によれば、前記第２のガラス物品が強化されている、態様（３７）〜（５７）のいずれかの積層板が提供される。
【０１４１】
本開示の態様（５９）によれば、前記第２のガラス物品が化学強化されている、態様（５８）のいずれかの積層板が提供される。
【０１４２】
本開示の態様（６０）によれば、前記第１の徐冷点が約５３５℃から約５４５℃であり、前記第２の徐冷点が約５２０℃から約５３５℃である、態様（３７）〜（５９）のいずれかの積層板が提供される。
【０１４３】
本開示の態様（６１）によれば、前記第１のガラス物品が、約４９５℃から約５０５℃の第１の歪み点を有し、前記第２のガラス物品が、約４７０℃から約４９０℃の第２の歪み点を有する、態様（３７）〜（６０）のいずれかの積層板が提供される。
【０１４４】
本開示の態様（６２）によれば、前記第１の軟化点が約７１５℃から約７３５℃であり、前記第２の軟化点が約７７０℃から約８１０℃である、態様（３７）〜（６１）のいずれかの積層板が提供される。
【０１４５】
本開示の態様（６３）によれば、前記第１のガラス物品が、約２．４ｇ／ｃｍ３から約２．６ｇ／ｃｍ３の密度を有し、前記第２のガラス物品が、約２．２ｇ／ｃｍ３から約２．４ｇ／ｃｍ３の密度を有する、態様（３７）〜（６２）のいずれかの積層板が提供される。
【０１４６】
本開示の態様（６４）によれば、前記第１のガラス物品が、約８０×１０−７／℃から約９０×１０−７／℃のＣＴＥを有し、前記第２のガラス物品が、約５２×１０−７／℃から約６５×１０−７／℃のＣＴＥを有する、態様（３７）〜（６３）のいずれかの積層板が提供される。
【０１４７】
本開示の態様（６５）によれば、前記第１の徐冷点と前記第１の軟化点との間の大きさの差が約１８０℃から約１８５℃であり、前記第２の徐冷点と前記第２の軟化点との間の大きさの差が約２４０℃から約２８０℃である、態様（３７）〜（６４）のいずれかの積層板が提供される。
【０１４８】
本開示の態様（６６）によれば、（ＴＡ１＋ＴＳ１）／２が約６２０℃から約６４０℃であり、（ＴＡ２＋ＴＳ２）／２が約６５０℃から約６７０℃である、態様（３７）〜（６５）のいずれかの積層板が提供される。
【０１４９】
本開示の態様（６７）によれば、前記第１のガラス物品が、約−０．０１から約−０．０２の１００ｋＰでのｄ（ｌｏｇ粘度）／ｄＴを有し、前記第２のガラス物品が、約−０．００６から約−０．００９の１００ｋＰでのｄ（ｌｏｇ粘度）／ｄＴを有する、態様（３７）〜（６６）のいずれかの積層板が提供される。
【０１５０】
本開示の態様（６８）によれば、前記第２のガラス物品が、約６４０℃から約６９０℃の垂下温度を有する、態様（３７）〜（６７）のいずれかの積層板が提供される。
【０１５１】
本開示の態様（６９）によれば、前記中間層が、ポリビニルブチラール、音響用ポリビニルブチラール、イオノマー、エチレン酢酸ビニル、熱可塑性ポリウレタン、ポリエステル、ポリエチレンテレフタレート、またはその組合せから作られている、態様（３７）〜（６８）のいずれかの積層板が提供される。
【０１５２】
本開示の態様（７０）によれば、前記積層板が乗物の開口内に配置され、該乗物が、内部を画成する本体をさらに備え、該開口が該内部と連通している、態様（３７）〜（６９）のいずれかの積層板が提供される。
【０１５３】
本開示の態様（７１）によれば、前記第２のガラス物品が前記内部に面し、前記第１のガラス物品が前記乗物の外部に面する、態様（７０）の積層板が提供される。
【０１５４】
本発明の技術を記載し、定義する目的のために、パラメータまたは別の変数の「関数」である変数へのここでの言及は、その変数が、排他的に、列挙されたパラメータまたは変数の関数であることを意味する意図はないことを留意されたい。そうではなく、列挙されたパラメータの「関数」である変数へのここでの言及は、その変数が、単一のパラメータまたは複数のパラメータの関数であることがあるように制約がないことを意図している。
【０１５５】
「少なくとも１つの」構成部材、要素などのここでの記述は、名詞の使用が１つの対象に限定されるべきという推論を作りだすように使用されるべきではないことも留意されたい。
【０１５６】
特定の性質を具体化する、または特定の様式で機能するように、特定の様式で「作られている」本開示の構成部材のここでの記述は、目的の用途の記載とは反対に、構造的な記載であることを留意されたい。より詳しくは、構成部材が「作られている」様式へのここでの言及は、その構成部材の既存の物理的条件を表し、それゆえ、その構成部材の構造的特徴の明確な記載と解釈すべきである。
【０１５７】
本発明の技術を記載し、定義する目的のために、「実質的に」および「約」という用語は、任意の量的比較、値、測定、または他の表現に帰属するであろう不確かさの固有の程度を表すためにここに使用されることを留意されたい。「実質的に」および「約」という用語は、問題の主題の基本的な機能に変化を生じずに、量的表現が、述べられた基準から変動することのある程度を表すためにもここに使用される。
【０１５８】
以下、本発明の好ましい実施形態を項分け記載する。
【０１５９】
実施形態１
積層板において、
第１の厚さ、第１の徐冷点（ＴＡ１）、および第１の軟化点（ＴＳ１）を有する第１のガラス物品、
第２の厚さ、第２の徐冷点（ＴＡ２）、および第２の軟化点（ＴＳ２）を有する第２のガラス物品、および
前記第１のガラス物品と前記第２のガラス物品との間に配置された中間層、
を備え、
前記第１の厚さは前記第２の厚さより厚く、
前記第２の徐冷点（ＴＡ２）は前記第１の徐冷点（ＴＡ１）以下であり、
前記第２の軟化点（ＴＳ２）は第１の軟化点（ＴＳ１）より高い、積層板。
【０１６０】
実施形態２
（ＴＡ１＋ＴＳ１）／２≦（ＴＡ２＋ＴＳ２）／２≦（（（ＴＡ１＋ＴＳ１）／２）＋５０℃）である、実施形態１に記載の積層板。
【０１６１】
実施形態３
積層板において、
第１の厚さ、第１の徐冷点（ＴＡ１）、および第１の軟化点（ＴＳ１）を有する第１のガラス物品、
第２の厚さ、第２の徐冷点（ＴＡ２）、および第２の軟化点（ＴＳ２）を有する第２のガラス物品、および
前記第１のガラス物品と前記第２のガラス物品との間に配置された中間層、
を備え、
前記第１の厚さは前記第２の厚さより厚く、
前記第２の軟化点（ＴＳ２）は前記第１の軟化点（ＴＳ１）より高く、
（ＴＡ１＋ＴＳ１）／２≦（ＴＡ２＋ＴＳ２）／２≦（（（ＴＡ１＋ＴＳ１）／２）＋５０℃）である、積層板。
【０１６２】
実施形態４
前記第１のガラス物品が第１の垂下深さを有し、
前記第２のガラス物品が第２の垂下深さを有し、
該第１の垂下深さは該第２の垂下深さの５％以内にある、実施形態１から３のいずれかに記載の積層板。
【０１６３】
実施形態５
前記第１のガラス物品が第１の弓状表面を含み、
前記第２のガラス物品が第２の弓状表面を含み、
前記第１の弓状表面および前記第２の弓状表面は、前記第１のガラス物品が前記第２のガラス物品と接触するように積み重ねられたときに、該第１のガラス物品と該第２のガラス物品との間の間隙距離が約１ｍｍ以下であるような形状である、実施形態１から４のいずれかに記載の積層板。
【０１６４】
実施形態６
前記第２のガラス物品のガラス組成が、
約６４モル％から約７２モル％の範囲の量のＳｉＯ２、
約８モル％から約１３モル％の範囲の量のＡｌ２Ｏ３、
約１モル％から約３モル％の範囲の量のＰ２Ｏ５、および
約０モル％から約２モル％の範囲の量のＭｇＯ、
を含む、実施形態１から５のいずれかに記載の積層板。
【０１６５】
実施形態７
前記第２のガラス物品のガラス組成が、
約４モル％から約８モル％の範囲の量のＮａ２Ｏ、
約０モル％から約１．５モル％の範囲の量のＫ２Ｏ、
約７モル％から約１０モル％の範囲の量のＢ２Ｏ３、
約３モル％から約６モル％の範囲の量のＬｉ２Ｏ、および
約０モル％から約０．２５モル％の範囲の量のＳｎＯ２、
の内の少なくとも１つをさらに含む、実施形態６に記載の積層板。
【０１６６】
実施形態８
前記第２のガラス物品のガラス組成が、約５モル％から約２０モル％の範囲の総量でアルカリ金属酸化物を含む、実施形態６または７に記載の積層板。
【０１６７】
実施形態９
前記第２のガラス物品が、約５０ｋＰ以上の、液相温度での粘度を有する、実施形態１から８のいずれか１つに記載の積層板。
【０１６８】
実施形態１０
前記第２のガラス物品が、約５００ｋＰ以上の、液相温度での粘度を有する、実施形態１から９のいずれか１つに記載の積層板。
【０１６９】
実施形態１１
前記第１のガラス物品がソーダ石灰ガラスから作られている、実施形態１から１０のいずれか１つに記載の積層板。
【０１７０】
実施形態１２
前記第２のガラス物品が、アルカリアルミノケイ酸塩ガラス、アルカリ含有ホウケイ酸ガラス、アルカリアルミノリンケイ酸塩ガラス、またはアルカリアルミノホウケイ酸塩ガラスから作られている、実施形態１から１１のいずれか１つに記載の積層板。
【０１７１】
実施形態１３
前記第１の厚さが約１ｍｍから約３ｍｍである、実施形態１から１２のいずれか１つに記載の積層板。
【０１７２】
実施形態１４
前記第２の厚さが約０．２ｍｍから約１ｍｍである、実施形態１から１３のいずれか１つに記載の積層板。
【０１７３】
実施形態１５
前記第２のガラス物品が、約１１２５℃から約１１６５℃の、３５ｋＰの粘度での温度を有する、実施形態１から１４のいずれか１つに記載の積層板。
【０１７４】
実施形態１６
前記第２のガラス物品が、約１０６０℃から約１０８５℃の、１００ｋＰの粘度での温度を有する、実施形態１から１５のいずれか１つに記載の積層板。
【０１７５】
実施形態１７
前記第２のガラス物品が、約１０１５℃から約１０４０℃の、２００ｋＰの粘度での温度を有する、実施形態１から１６のいずれか１つに記載の積層板。
【０１７６】
実施形態１８
前記第２のガラス物品が強化されている、実施形態１から１７のいずれか１つに記載の積層板。
【０１７７】
実施形態１９
前記第２のガラス物品が化学強化されている、実施形態１８に記載の積層板。
【０１７８】
実施形態２０
前記第１の徐冷点が約５３５℃から約５５０℃であり、
前記第２の徐冷点が約５２０℃から約５３５℃である、
実施形態１から１９のいずれか１つに記載の積層板。
【０１７９】
実施形態２１
前記第１のガラス物品が、約４９５℃から約５０５℃の第１の歪み点を有し、
前記第２のガラス物品が、約４７０℃から約４９０℃の第２の歪み点を有する、
実施形態１から２０のいずれか１つに記載の積層板。
【０１８０】
実施形態２２
前記第１の軟化点が約７１５℃から約７３５℃であり、
前記第２の軟化点が約７７０℃から約８１０℃である、
実施形態１から２１のいずれか１つに記載の積層板。
【０１８１】
実施形態２３
前記第１のガラス物品が、約２．４ｇ／ｃｍ３から約２．６ｇ／ｃｍ３の密度を有し、
前記第２のガラス物品が、約２．２ｇ／ｃｍ３から約２．４ｇ／ｃｍ３の密度を有する、
実施形態１から２２のいずれか１つに記載の積層板。
【０１８２】
実施形態２４
前記第１のガラス物品が、約８０×１０−７／℃から約９０×１０−７／℃のＣＴＥを有し、
前記第２のガラス物品が、約５２×１０−７／℃から約６５×１０−７／℃のＣＴＥを有する、
実施形態１から２３のいずれか１つに記載の積層板。
【０１８３】
実施形態２５
前記第１の徐冷点と前記第１の軟化点との間の大きさの差が約１８０℃から約１８５℃であり、
前記第２の徐冷点と前記第２の軟化点との間の大きさの差が約２４０℃から約２８０℃である、
実施形態１から２４のいずれか１つに記載の積層板。
【０１８４】
実施形態２６
（ＴＡ１＋ＴＳ１）／２が約６２０℃から約６４０℃であり、
（ＴＡ２＋ＴＳ２）／２が約６５０℃から約６７０℃である、
実施形態１から２５のいずれか１つに記載の積層板。
【０１８５】
実施形態２７
前記第１のガラス物品が、約−０．０１から約−０．０２の１００ｋＰでのｄ（ｌｏｇ粘度）／ｄＴを有し、
前記第２のガラス物品が、約−０．００６から約−０．００９の１００ｋＰでのｄ（ｌｏｇ粘度）／ｄＴを有する、
実施形態１から２６のいずれか１つに記載の積層板。
【０１８６】
実施形態２８
前記中間層が、ポリビニルブチラール、音響用ポリビニルブチラール、イオノマー、エチレン酢酸ビニル、熱可塑性ポリウレタン、ポリエステル、ポリエチレンテレフタレート、またはその組合せから作られている、実施形態１から２７のいずれか１つに記載の積層板。
【０１８７】
実施形態２９
前記積層板が乗物の開口内に配置され、該乗物が、内部を画成する本体をさらに備え、該開口が該内部と連通している、実施形態１から２８のいずれか１つに記載の積層板。
【０１８８】
実施形態３０
前記第２のガラス物品が前記内部に面し、前記第１のガラス物品が前記乗物の外部に面する、実施形態２９に記載の積層板。
【符号の説明】
【０１８９】
１００    積層板
１０１    垂下方向
１０２    シート積層体
１０５    間隙
１１０、１０１’    第１のガラス物品
１１２、１１２’    第１のガラス物品の第１の主面
１１４、１１４’    第１のガラス物品の第２の主面
１２０、１２０’    第２のガラス物品
１２２、１２２’    第２のガラス物品の第１の主面
１２４、１２４’    第２のガラス物品の第２の主面
１３０    中間層
２００    車両
２１０    車体
２２０    開口
【図１】
2021521086.tif 000007
【図２】
2021521086.tif 000008
【図３】
2021521086.tif 000009
【図４】
2021521086.tif 000010
【図５】
2021521086.tif 000011
【図６】
2021521086.tif 000012
【図７】
2021521086.tif 000013
【手続補正書】
【提出日】令和3年2月17日(2021.2.17)
【手続補正１】
【補正対象書類名】明細書
【補正対象項目名】００２４
【補正方法】変更
【補正の内容】
【００２４】
さらに、第１と第２のガラス物品１１０、１２０が湾曲しているので、第１のガラス物品１１０は第１の垂下深さ１１５を有し、第２のガラス物品１２０は第２の垂下深さ１２５を有する。ここに用いられているように、「垂下深さ」は、ガラス物品の主面のエッジと、そのガラス物品の同じ主面の中心点との間の垂下方向１０１における距離を称する。いくつかの実施の形態において、第１の垂下深さ１１５および第２の垂下深さ１２５の一方または両方は、約１ｍｍ以上である。例えば、第１の垂下深さ１１５および第２の垂下深さ１２５の一方または両方は、約１ｍｍから約３０ｍｍ、約２ｍｍから約２５ｍｍ、約５ｍｍから約２０ｍｍ、約６ｍｍから約１５ｍｍ、約１ｍｍから約１０ｍｍ、約８ｍｍから約３０ｍｍ、約１５ｍｍから約３０ｍｍなどの範囲、並びにそれらの間の全ての範囲、部分的範囲、および値にあることがある。いくつかの実施の形態において、第１の垂下深さ１１５は、第２の垂下深さ１２５の１０％以内にある。例えば、第１の垂下深さ１１５は、第２の垂下深さ１２５の９％以内、８％以内、７％以内、６％以内、５％以内、４％以内、３％以内、２％以内、または１％以内、並びにそれらの間の全ての範囲、部分的範囲、および値にある。
【手続補正２】
【補正対象書類名】明細書
【補正対象項目名】００３５
【補正方法】変更
【補正の内容】
【００３５】
１つ以上の実施の形態において、第１のガラス物品１１０は、約２．４５ｇ／ｃｍ３から約２．５５ｇ／ｃｍ３、２．４９ｇ／ｃｍ３から約２．５１ｇ／ｃｍ３、例えば、２．４１ｇ／ｃｍ３、２．４２ｇ／ｃｍ３、２．４３ｇ／ｃｍ３、２．４４ｇ／ｃｍ３、２．４５ｇ／ｃｍ３、２．４６ｇ／ｃｍ３、２．４７ｇ／ｃｍ３、２．４８ｇ／ｃｍ３、２．４９ｇ／ｃｍ３、２．５ｇ／ｃｍ３、２．５０５ｇ／ｃｍ３、２．５０７ｇ／ｃｍ３、２．５１ｇ／ｃｍ３、２．５２ｇ／ｃｍ３、２．５３ｇ／ｃｍ３、２．５４ｇ／ｃｍ３、２．５５ｇ／ｃｍ３、２．５６ｇ／ｃｍ３、２．５７ｇ／ｃｍ３、２．５８ｇ／ｃｍ３、２．５９ｇ／ｃｍ３、２．５３ｇ／ｃｍ３、２．５３ｇ／ｃｍ３、２．５３ｇ／ｃｍ３、２．５３ｇ／ｃｍ３、２．５３ｇ／ｃｍ３など、約２．４ｇ／ｃｍ３から約２．６ｇ／ｃｍ３、並びにそれらの間の全ての範囲、部分的範囲、および値の、２０℃での密度を有する。さらに、第２のガラス物品１２０は、約２．２５ｇ／ｃｍ３、２．２６ｇ／ｃｍ３、２．２７ｇ／ｃｍ３、２．２８ｇ／ｃｍ３、２．２８５ｇ／ｃｍ３、２．２８７ｇ／ｃｍ３、２．２９ｇ／ｃｍ３、２．３ｇ／ｃｍ３、２．３１ｇ／ｃｍ３、２．３２ｇ／ｃｍ３、２．３２１ｇ／ｃｍ３、２．３２３ｇ／ｃｍ３、２．３２７ｇ／ｃｍ３、２．３３ｇ／ｃｍ３、２．３３３ｇ／ｃｍ３、２．３３９ｇ／ｃｍ３、２．３４ｇ／ｃｍ３、２．３４３ｇ／ｃｍ３、２．３４７ｇ／ｃｍ３、２．３５ｇ／ｃｍ３、２．３５３ｇ／ｃｍ３、２．３５５ｇ／ｃｍ３、２．３６ｇ／ｃｍ３、２．３７ｇ／ｃｍ３、２．３８ｇ／ｃｍ３、２．３８２ｇ／ｃｍ３、２．３９ｇ／ｃｍ３、２．３９６ｇ／ｃｍ３など、約２．２５ｇ／ｃｍ３から約２．４ｇ／ｃｍ３、約２．２５ｇ／ｃｍ３から約２．３７５ｇ／ｃｍ３、約２．２５ｇ／ｃｍ３から約２．３５ｇ／ｃｍ３、約２．２５ｇ／ｃｍ３から約２．３２５ｇ／ｃｍ３など、約２．２ｇ／ｃｍ３から約２．４ｇ／ｃｍ３、並びにそれらの間の全ての範囲、部分的範囲、および値の、２０℃での密度を有する。
【国際調査報告】
2021521086.tif 000014
2021521086.tif 000015